(57)【特許請求の範囲】
【請求項１】
エステル基、ケトン基、エーテル基及び脂肪族水酸基から選ばれる１種もしくは２種以上の官能基を少なくとも有する物質の液状物を少なくとも内包するマイクロカプセルと、ロイコ染料と、顕色剤と、インキ液媒体とを少なくとも含有し、前記ロイコ染料および前記顕色剤は、それぞれ、前記インキ液媒体に直接溶解しているまたは顔料化させたものを分散しているものである消去可能なインキ組成物。
【請求項２】
前記液状物の沸点が２５０℃以上である請求項１に記載の消去可能なインキ組成物。
【請求項３】
前記液状物が、エステル基、ケトン基、エーテル基及び脂肪族水酸基から選ばれる１種もしくは２種以上の官能基を有する固体の溶解液である請求項１に記載の消去可能なインキ組成物。
【請求項４】
前記エステル基、ケトン基、エーテル基及び脂肪族水酸基から選ばれる１種もしくは２種以上の官能基を有する固体が非晶質である請求項３に記載の消去可能なインキ組成物。
【請求項５】
前記マイクロカプセルの平均粒子径が１〜１０μｍである請求項１〜４のいずれかに記載の消去可能なインキ組成物。
【発明の詳細な説明】
【技術分野】
【０００１】
本発明は、ロイコ染料の顕色性能及び消色性能を応用した消色又は変色するインキ組成物に関する。
【背景技術】
【０００２】
従来、ロイコ染料の顕色性能、消色性能を応用した感熱性の消色性インキ組成物が知られている。
これは電子供与体であるロイコ染料と、電子受容体である顕色剤と、消色剤とよりなり、これらの相互作用によって発色、消色することを利用したものである。ロイコ染料に顕色剤が作用することにより発色する。
特許文献１には、擦過等の熱で融解してロイコ染料や顕色剤を溶解する溶解媒体を消色剤とし、この消色剤をロイコ染料と顕色剤と共にカプセル内に内包しマイクロカプセル顔料として使用する消去性インキが開示されている。この消色性インキは、筆跡に擦過の摩擦熱などを付与してマイクロカプセル顔料に熱を加えると消色剤が融解してロイコ染料や顕色剤を溶解させ、溶解媒体が顕色剤に作用することにより、顕色剤のロイコ染料に対する顕色効果がなくなり、筆跡が消色状態となるものである。
また、特許文献１には、消色時の溶解状態の消色剤と顕色剤との溶液の凝固点を比較的低いものとして融解状態の幅（熱的ヒステリシス）を調整し、擦過による熱（６４℃）で消色した筆跡が再発色する温度を−１８℃以下の温度とし、それ以上の温度環境では再発色しないようにした事も記載されている。
【先行技術文献】
【特許文献】
【０００３】
【特許文献１】日本国特開２００８−２８０４４０号公報
【発明の概要】
【発明が解決しようとする課題】
【０００４】
特許文献１に記載の消去性インキ組成物は、ロイコ染料と顕色剤の溶解媒体である消色剤の熱的ヒステリシス幅によって発色、消色状態をコントロールしている。熱的ヒステリシスを持たせるためには、分子量の高い無置換芳香族環を含むカルボン酸と炭素数１０以上の脂肪族アルコールのエステルや、炭素数９以上の奇数脂肪族一価アルコールと炭素数が偶数の脂肪族カルボン酸から得られる脂肪族エステルなどを使用する必要がある。一般的に溶媒の分子量が高くなると溶解性能が低下する傾向があり、顕色剤を溶解させるためには多量の溶媒が必要となる。
具体的には、ジフェニルメタンフタリド類やフェニルインドリルフタリド類などが使用されており、構成成分の好ましい割合として、ロイコ染料：顕色剤：溶解媒体＝１：０．５〜２０：５〜２００の比率にすることで上記性能を出している。結果として、相対的にロイコ染料濃度を高くすることができなく、着色成分の割合が少ないインキにならざるを得ない。更に、マイクロカプセル顔料としていることから、ロイコ染料の発色はマイクロカプセル皮膜を通して見えるため、マイクロカプセル顔料としての発色は弱くなり、その筆跡は必然的に薄くなってしまうという問題があった。
【課題を解決するための手段】
【０００５】
本発明は、エステル基、ケトン基、エーテル基及び脂肪族水酸基から選ばれる１種もしくは２種以上の官能基を少なくとも有する物質の液状物を少なくとも内包するマイクロカプセルと、ロイコ染料と、顕色剤と、インキ液媒体とを少なくとも含有する消去可能なインキ組成物を第１の要旨とする。
前記液状物の沸点が２５０℃以上である消去可能なインキ組成物を第２の要旨とする。
前記液状物が、エステル基、ケトン基、エーテル基及び脂肪族水酸基から選ばれる１種もしくは２種以上の官能基を有する固体の溶解液である消去可能なインキ組成物を第３の要旨とする。
前記エステル基、ケトン基、エーテル基及び脂肪族水酸基から選ばれる１種もしくは２種以上の官能基を有する固体が非晶質である消去可能なインキ組成物を第４の要旨とする。
前記マイクロカプセルの平均粒子径が１〜１０μｍである消去可能なインキ組成物を第５の要旨とする。
【発明の効果】
【０００６】
本発明の消去可能なインキ組成物にて書いた筆跡などに、マイクロカプセルの強度以上の力が加わるとマイクロカプセルが破壊され、内包された消色液剤であるエステル基、ケトン基、エーテル基及び脂肪族水酸基から選ばれる１種もしくは２種以上の官能基を少なくとも有する液状物がしみ出す。エステル基、ケトン基、エーテル基、脂肪族水酸基は、いずれも電子密度が高くなった酸素原子を有し、顕色剤からの電子空孔を有するＨ＋を引きつける。その結果顕色剤の電子受容効果がなくなり、ロイコ染料のラクトン環、ピリジン環、キナゾリン環、ビスキナゾリン環等が閉環し消色状態となる。
本発明のインキ組成物は、消色液剤を、マイクロカプセルに内包させてロイコ染料や顕色剤と隔離することで、ロイコ染料と顕色剤を直接にインキの液媒体に溶解、またはロイコ染料と顕色剤を顔料化させたものを液媒体に分散できるので、着色成分を高濃度に配合でき発色が良い筆跡を形成できる。【０００７】
また、マイクロカプセルに内包される、エステル基、ケトン基、エーテル基、脂肪族水酸基から選ばれる１種もしくは２種以上の官能基を少なくとも有する液状物の沸点が２５０℃以上である場合、すぐには揮発せずに筆跡上に留まるので顕色剤に作用し続け消色状態が維持される。【０００８】
また、マイクロカプセルに内包される、エステル基、ケトン基、エーテル基、脂肪族水酸基から選ばれる１種もしくは２種以上の官能基を少なくとも有する液状物が、エステル基、ケトン基、エーテル基、脂肪族水酸基から選ばれる１種もしくは２種以上の官能基を有する固体の溶解液であると、この固体の溶媒が蒸発すると、溶質であるエステル基、ケトン基、エーテル基、脂肪族水酸基から選ばれる１種もしくは２種以上の官能基を有する固体が分子レベルで顕色剤からのＨ＋を引きつけた状態を維持したままに固化するため、再発色しにくく、確実に消色状態が維持される。【０００９】
この時、エステル基、ケトン基、エーテル基、脂肪族水酸基から選ばれる１種もしくは２種以上の官能基を有する固体が結晶質の場合は、原子・分子などの配列に規則性があり、溶解していたものが再び固化する時規則性のある配列に戻るが、Ｈ＋等の不純物が混ざったものが固化すると規則的な配列が取れず非晶質となり、Ｈ＋を引きつけたまま固化するので消色状態が維持されるものと推察される。但し、一部はＨ＋を放し、規則性のある配列に戻ってしまう。この固体が非晶質の場合は、原子・分子などの配列に規則性がなく、溶解時に結びついたＨ＋を分子内に閉じこめたまま固化するので、Ｈ＋を再放出せず、より確実に消色状態が維持される。【００１０】
また、マイクロカプセルの平均粒子径１〜１０μｍとすることで、マイクロカプセルが紙の繊維中に埋没したり適度な力で破壊させ、内包物を放出させることができ、ボールペンに使用した場合などの筆圧では消去されない筆跡を形成することができる。
【発明を実施するための形態】
【００１１】
本発明の消去性インキ組成物は、電子供与体であるロイコ染料と、電子受容体である顕色剤の双方が溶解状態であることで作用し発色する。
また、消色のためには、顕色剤からのＨ＋をエステル基、ケトン基、エーテル基、脂肪族水酸基から選ばれる１種もしくは２種以上の官能基を少なくとも有する液状物が引きつける必要があり、そのためには顕色剤と、エステル基、ケトン基、エーテル基、脂肪族水酸基から選ばれる１種もしくは２種以上の官能基を少なくとも有する物質との双方が溶液状態で作用しなければならないので、インキ組成物の液媒体を、顕色剤を溶解するものを採用するか、またはマイクロカプセル内包されている液体のいずれか、即ち、エステル基、ケトン基、エーテル基、脂肪族水酸基から選ばれる１種もしくは２種以上の官能基を少なくとも有する有機溶剤、又は、エステル基、ケトン基、エーテル基、脂肪族水酸基から選ばれる１種もしくは２種以上の官能基を少なくとも有する固体を溶解する液体、又は、エステル基、ケトン基、エーテル基、脂肪族水酸基から選ばれる１種もしくは２種以上の官能基を少なくとも有する固体の溶解液、又は、マイクロカプセルに内包され得るその他の液体のいずれかに、顕色剤を溶解する液体を採用する必要がある。
【００１２】
マイクロカプセルは芯物質（マイクロカプセルに内包する液体）をホモジナイザー、高圧ホモジナイザー、マグネチックスターラーなどで乳化させエマルション状態にし、その後マグネチックスターラーやスリーワンモーターを使用し皮膜を形成して得られる。多くはほぼ球形となるが、円盤状または不整形状のものであっても良い。
芯物質の乳化には、従来知られている乳化剤が使用できる。具体的には、非イオン性乳化剤として、プロピレングリコール脂肪酸エステル、グリセリン脂肪酸エステル、ポリオキシエチレングリセリン脂肪酸エステル、ソルビタン脂肪酸エステル、ポリオキシエチレンソルビタン脂肪酸エステル、ポリオキシエチレンソルビット脂肪酸エステル、ポリオキシエチレンアルキルフェニル脂肪酸エステル、ポリオキシエチレンヒマシ油、ポリオキシエチレンステロール、ポリエチレングリコール脂肪酸エステル、ポリオキシエチレンアルキルエーテル、ポリオキシエチレンポリオキシプロピレンアルキルエーテル、ポリビニルアルコールなどが挙げられる。陰イオン性乳化剤として、ポリオキシエチレンアルキルエーテルリン酸塩、ソルビタンモノラウレート、ソルビタンモノラウレートポリオキシエチレンエーテル、アクリル樹脂、スチレンマレイン酸樹脂、イソブチレン無水マレイン酸樹脂などが挙げられる。陽イオン性の乳化剤として、ポリオキシエチレンアルキルアミン、ポリオキシエチレン脂肪酸アミドなどが挙げられる。尚、マイクロカプセルの外郭を形成する材料として、後述するメラミン樹脂や尿素樹脂を使用する際は、少なくともカルボキシル基を有するアクリル樹脂やスチレン−マレイン酸樹脂などの乳化剤を使用する。これは油滴化した消色液表面にメチロール化されたメラミンや尿素が乳化剤のカルボキシル基に酸アミド結合によりマイクロカプセル皮膜を形成していくためである。
マイクロカプセルの外郭を形成する材料としては、熱硬化性樹脂としてウレタン樹脂、メラミン樹脂、ユリア樹脂、エポキシ樹脂、フェノール樹脂、不飽和ポリエステル樹脂、熱可塑性樹脂としてポリイミド、ポリアミドなどが挙げられる。熱硬化性樹脂は硬いが脆いという性質があり、マイクロカプセルの強度以上の力が掛かると直ちに壊れ、内包物を放出させることができるので、筆跡を確実に消去できる。
筆跡の消去したい部分を消去具などで力を加えマイクロカプセルを破壊して使用するので、マイクロカプセルの平均粒子径は１〜１０μｍが好ましい。これは、１μｍ未満ではマイクロカプセルが紙の繊維の中に埋没して、消去時に破壊しにくくなってしまったり、１０μｍを超えると跡を指などで擦っただけで壊れて筆跡が消去されてしまう懸念があるためである。
また、水中で製造されるマイクロカプセルをベンジルアルコールやエチレングリコールモノフェニルエーテルを主溶剤とする油性ボールペンなどに使用する場合、マイクロカプセルを乾燥させこれらの溶剤に分散させる必要がある。その際、水とベンジルアルコールやフェニルグリコールなどのインキの溶剤双方に可溶なポリビニルピロリドン（ＰＶＰ）やグリセリンなどの高沸点溶剤をマイクロカプセル分散液に添加し乾燥させることにより、ポリビニルピロリドンやグリセリンでコートされたマイクロカプセルができる。これは乾燥したマイクロカプセルの塊をベンジルアルコールやエチレングリコールモノフェニルエーテルなどの溶剤に弱い力でほぐすことができ、皮膜強度の弱いマイクロカプセルでも壊れずにインキ中に分散できるので好ましい。
更に、本発明の消去性インキ組成物をボールペンに使用した場合は、平均粒子径は１〜１０μｍで、且つ、粒子径１５μｍ以上の粒子がインキ組成物中に配合されるマイクロカプセル全個数の１０個数％未満であることが好ましい。これは、ボールペン内でのインキ組成物の通路には数十ミクロンの隙間があり、十分に吐出させることができる。また、紙の繊維には数ミクロン〜十ミクロン程度の凹凸があり、筆記時にマイクロカプセルはここに入り込むため、筆記時に筆圧などの力がかかってもマイクロカプセルには大きな力が掛かり難く破壊されにくい。しかし、１５μｍ以上の粒子は筆記時に紙とボールペンのボールとの間で壊れ、筆跡が薄くなってしまう懸念があるためである。
【００１３】
ロイコ染料と顕色剤との発色した色剤に対して消去液剤として働き、マイクロカプセルに内包されるエステル基、ケトン基、エーテル基、脂肪族水酸基から選ばれる１種もしくは２種以上の官能基を少なくとも有する液状物は、これら官能基を構造内に有する液体か、これらの官能基を有する固体の溶解液及び両者の混合物を指す。尚、マイクロカプセル内に上記官能基を構造内に有する液体以外の液体や、他の溶質物、固形物などが存在していてもかまわない。
このエステル基、ケトン基、エーテル基、脂肪族水酸基から選ばれる１種もしくは２種以上の官能基を少なくとも有する液状物の沸点が２５０℃以上であれば、筆跡上ですぐには揮発せずに筆跡上に留まるので顕色剤に作用し続け消色状態が維持され好ましいと言えるが、そのためには、エステル基、ケトン基、エーテル基、脂肪族水酸基から選ばれる１種もしくは２種以上の官能基を有する液体そのものの沸点が２５０℃以上である場合の他に、前記液状物が、エステル基、ケトン基、エーテル基、脂肪族水酸基から選ばれる１種もしくは２種以上の官能基を有する固体の溶解液である場合には、この溶解液の沸点が２５０℃以上であるか、この溶解液の溶媒の沸点が２５０℃以上であればよい。
マイクロカプセルに内包する、エステル基、ケトン基、エーテル基、脂肪族水酸基から選ばれる１種もしくは２種以上の官能基を少なくとも有する液体の具体例は、エステル基を有する液体として、安息香酸エチル（沸点２１３．２℃、粘度２．０ｍＰａ・ｓ）、酢酸ベンジル（沸点２１５．５℃、粘度１．４ｍＰａ・ｓ）、シュウ酸ジブチル（沸点２４０℃、粘度３．４ｍＰａ・ｓ）、プロピオン酸イソアミル（沸点１６０．７℃、粘度１．４ｍＰａ・ｓ）、プロピオン酸ブチル（沸点１４６．８℃、粘度０．７ｍＰａ・ｓ）、プロピオン酸メチル（沸点７９．８℃、粘度０．５ｍＰａ・ｓ）、アセト酢酸メチル（沸点１７１℃、粘度１．７ｍＰａ・ｓ）、ギ酸エチル（沸点５３℃、粘度０．４ｍＰａ・ｓ）、ギ酸ブチル（沸点１０６．８℃、粘度０．７ｍＰａ・ｓ）、ギ酸プロピル（沸点８１℃、粘度０．５ｍＰａ・ｓ）、酢酸アミル（沸点１４９．２℃、粘度０．９ｍＰａ・ｓ）、酢酸イソアミル（沸点１４２．１℃、粘度０．９ｍＰａ・ｓ）、酢酸イソブチル（沸点１１６．６℃、粘度０．７ｍＰａ・ｓ）、酢酸イソプロピル（沸点８８．６℃、粘度０．６ｍＰａ・ｓ）、酢酸２−エチルヘキシル（沸点１９８．６℃、粘度１．５ｍＰａ・ｓ）、酢酸シクロヘキシル（粘度０．９ｍＰａ・ｓ）、酢酸ｎ−ブチル（粘度０．７ｍＰａ・ｓ）、酢酸ｓ−ブチル（沸点１７７℃、粘度０．７ｍＰａ・ｓ）、酢酸メチルシクロヘキシル（沸点１８１．５℃、粘度２．３ｍＰａ・ｓ）、酪酸エチル（沸点１２１．４℃、粘度０．６ｍＰａ・ｓ）、アジピン酸ジエチル（沸点２５１℃、粘度３．６ｍＰａ・ｓ）、アジピン酸ジオクチル（沸点２１４℃（５ｍｍＨｇ）、粘度１．２ｍＰａ・ｓ）、アセチルクエン酸トリエチル（沸点１３１℃（１ｍｍＨｇ）、粘度５３．７ｍＰａ・ｓ）、アセチルクエン酸トリブチル（沸点１７２℃（１ｍｍＨｇ）、粘度４２．７ｍＰａ・ｓ）、アビエチン酸メチル（沸点３６０℃、粘度３．４ｍＰａ・ｓ）、安息香酸ベンジル（沸点３２３℃、粘度９．７ｍＰａ・ｓ）、ケイ皮酸エチル（沸点２７１℃、粘度８．７ｍＰａ・ｓ）、酒石酸ジエチル（沸点２８０℃）、酒石酸ジブチル（沸点１２８℃（１２ｍｍＨｇ）、粘度１０．６ｍＰａ・ｓ）、ステアリン酸アミル（沸点１９２℃（２ｍｍＨｇ））、ステアリン酸エチル（沸点１９９℃（１０ｍｍＨｇ））、ステアリン酸ブチル（沸点３４３℃、粘度８．３ｍＰａ・ｓ）、セバシン酸ビス（２−エチルヘキシル）（沸点３１２℃、粘度１９．９ｍＰａ・ｓ）、フタル酸ジエチル（沸点２９６．１℃、粘度１０．０ｍＰａ・ｓ）、フタル酸ジオクチル（沸点３６１℃、粘度８１．４ｍＰａ・ｓ）、フタル酸ジブチル（沸点３４０．７℃、粘度２０．０ｍＰａ・ｓ）、フタル酸ジイソノニル（沸点２９６．１℃、粘度７８．０ｍＰａ・ｓ）、フタル酸ジメチル（沸点２８２℃、粘度１７．２ｍＰａ・ｓ）、マレイン酸ジブチル（沸点２８０．６℃、粘度４．７ｍＰａ・ｓ）などが挙げられる。
エーテル基を有する液体として、１，２−エポキシブタン（沸点６３℃、粘度０．４ｍＰａ・ｓ）、ジイソプロピルエーテル（沸点６８．５℃、粘度０．３ｍＰａ・ｓ）、ジエチルエーテル（沸点３４．６℃、粘度０．２ｍＰａ・ｓ）、ジブチルエーテル（沸点１４２℃、粘度０．７ｍＰａ・ｓ）、ビニルエチルエーテル（沸点３５．８℃、粘度０．２ｍＰａ・ｓ）、フェネトール（沸点１７０．３℃、粘度１．１ｍＰａ・ｓ）、ジフェニルエーテル（沸点２５９℃、粘度３．７ｍＰａ・ｓ）などが挙げられる。
ケトン基を有する液体として、アセトフェノン（沸点２０１．７℃、粘度１．６ｍＰａ・ｓ）、メチル−ｎ−ブチルケトン（沸点１２７℃、粘度０．６３ｍＰａ・ｓ）、ジイソブチルケトン（沸点１６３℃、粘度０．９ｍＰａ・ｓ）、ジイソプロピルケトン（沸点１２４．４℃、粘度０．６ｍＰａ・ｓ）、ジ−ｎ−プロピルケトン（沸点１４３．７℃、粘度０．７ｍＰａ・ｓ）、メチル−ｎ−アミルケトン（沸点１５１．５℃、粘度０．８ｍＰａ・ｓ）、メチルイソブチルケトン（沸点１１６．２℃、粘度０．５ｍＰａ・ｓ）、メチルシクロヘキサノン（沸点１６９℃、粘度１．８ｍＰａ・ｓ）、メチル−ｎ−ヘキシルケトン（沸点１７２．９℃）、メチル−ｎ−ヘプチルケトン（沸点１９５．３℃）などが挙げられる。
脂肪族水酸基を有する液体として、ウンデカノール（沸点２４３℃、粘度１７．２ｍＰａ・ｓ）、２−オクタノール（沸点１７８℃、粘度８．２ｍＰａ・ｓ）、ｎ−デカノール（沸点２３１℃、粘度１．３８ｍＰａ・ｓ）、α−テルピオネール（沸点２１９℃）、１−ノナノール（沸点２１４℃、粘度１４．３ｍＰａ・ｓ）、エチレングリコールモノヘキシルエーテル（沸点２０８．３℃、粘度５．２ｍＰａ・ｓ）、１，３−オクチレングリコール（沸点２４４．２℃、粘度３２３ｍＰａ・ｓ）、２−エチルブタノール（沸点１４７℃、粘度５．６ｍＰａ・ｓ）、２−エチルヘキサノール（沸点１８４．７℃、粘度９．８ｍＰａ・ｓ）、ｎ−オクタノール（沸点１９５℃、粘度８．２ｍＰａ・ｓ）、フーゼル油（沸点１１０〜１３０℃）、ｎ−ヘキサノール（沸点１５７．１℃、粘度５．２ｍＰａ・ｓ）、２−ヘプタノール（沸点１６０．４℃、粘度６．５ｍＰａ・ｓ）、３−ヘプタノール（沸点１５６．４℃、粘度７．１ｍＰａ・ｓ）、ｎ−ヘプタノール（沸点１７６．３℃、粘度７．０ｍＰａ・ｓ）、２−メチルシクロヘキサノール（沸点１６７．６℃）などが挙げられる。これらは混合して使用することも出来る。
尚、沸点の記載に気圧表示のないものは、常圧（７６０ｍｍＨｇ）での沸点を示す。
【００１４】
エステル基、ケトン基、エーテル基、脂肪族水酸基から選ばれる１種もしくは２種以上の官能基を少なくとも有する液状物がこれらの官能基を有する固体の溶液である場合、その固体は、液体に溶解した状態で使用する。溶解状態であることで、顕色剤からの電子空孔を有するＨ＋を引きつけて消色させ、溶媒が蒸発し固化した後も、Ｈ＋を引きつけ続け消色状態を維持するものである。
具体的には、エステル基を有する結晶質のものとして、ジフェニルウレタン、Ｎ−（ｔｅｒｔ−ブトキシカルボニル）−β−アラニン、１−アセトキシ−２−メトキシ−４−（１−プロペニル）ベンゼン、３’，５’−ジアセトキシアセトフェノン、フタル酸ジフェニル、フタル酸ジシクロヘキシル、２−ベンゾイル安息香酸メチル、安息香酸フェニル、炭酸ジフェニル、２，２−ビス（４−アセトキシフェニル）プロパン、４−アセトキシビフェニル、フェニル酢酸ｐ−トリル、ジフェニル酢酸メチル、エチレングリコールジベンゾアート、ペンタエリトリトールテトラステアラート、クエン酸トリメチル、４’−アセトキシアセトフェノン、４−メトキシフェニル酢酸無水物、３，４，５−トリメトキシ安息香酸メチル、サリチル酸４−オクチルフェニルなどが挙げられる。
エステル基を有する非晶質として、パルミチン酸セチル、モノミリスチン酸グリセリル、モノステアリン酸グリセリル、ジステアリン酸グリセリル、モノステアリン酸ポリオキシエチレングリセリル、モノステアリン酸ジグリセリル、モノステアリン酸テトラグリセリル、トリステアリン酸テトラグリセリル、ペンタステアリン酸テトラグリセリル、モノステアリン酸ヘキサグリセリル、トリステアリン酸ヘキサグリセリル、ペンタステアリン酸ヘキサグリセリル、モノステアリン酸デカグリセリル、ジステアリン酸デカグリセリル、トリステアリン酸デカグリセリル、ペンタステアリン酸デカグリセリル、デカステアリン酸デカグリセリル、モノパルミチン酸ソルビタン、モノステアリン酸ソルビタン、セスキスステアリン酸ソルビタン、モノステアリン酸ポリエチレングリコール、モノステアリン酸エチレングリコール、ジステアリン酸エチレングリコール、ステアリン酸ジエチレングリコール、ジステアリン酸ポリエチレングリコール、アクリル樹脂、アルキッド樹脂、エステルガムなどが挙げられる。
エーテル基を有する結晶として、４−メトキシ−２−メチルジフェニルアミン、３−メトキシジフェニルアミン、ベンゾインイソプロピルエーテル、１，３，５−トリメトキシベンゼン、１，４−ジエトキシベンゼン、りん酸トリフェニル、４−アセトキシ安息香酸メチルなどが挙げられる。
エーテル基を有する非晶質として、ポリオキシエチレンセチルエーテル、ポリオキシエチレンステアリルエーテル、ポリオキシエチレンベヘニルエーテル、ポリオキシエチレンポリオキシプロピレンデシルテトラデシルエーテル、ポリオキシエチレンラノリンアルコール、ポリオキシエチレンソルビットミツロウ，キシレン樹脂などが挙げられる。
ケトン基を有する結晶として、Ｎ−（２−フェニルエチル）アセトアミド、アセトアセトアニリド、リドカイン、ミリスチン酸アニリド、Ｎ−アセチル−ｏ−フェネチジン、Ｎ−カルボエトキシフタルイミド、Ｎ−カルボベンゾキシオキシスクシンイミド、テトラデカノフェノン、２’−アセトナフトン、４−ブチリルビフェニル、４−メトキシベンゾフェノン、ベンゾフェノン、シクロヘキシルフェニルケトン、１，３−ジフェニル−１，３−プロパンジオン、ベンゾインエチルエーテル、２，２−ジメトキシ−２−フェニルアセトフェノン、４，４’−ビシクロヘキサノン、４−ｔｅｒｔ−ブチルシクロヘキサノン、４，４’−ビス（メトキシメチル）ビフェニル、１２−トリコサノン、６−メトキシ−１−テトラロンなどが挙げられる。
ケトン基を有する非晶質として、ケトン樹脂が挙げられる。
脂肪族水酸基を有する結晶として、セタノール、ステアリルアルコール、１−ドコサノールなどが挙げられる。
脂肪族水酸基を有する非晶質として、ベヘニルアルコールなどが挙げられる。
これらエステル基、ケトン基、エーテル基及び脂肪族水酸基から選ばれる１種もしくは２種以上の官能基を有する固体は、１種または２種以上混合して使用可能である。好ましい添加量はインキ組成物に使用される顕色剤の総重量に対し、０．１〜１０重量％である。０．１重量％未満ではマイクロカプセルに内包される液体が揮散後、再発色してしまう可能性があり、種類により異なるが概ね１０重量％を超えて使用しても顕著な効果の向上は得られない。
【００１５】
これらの固体を消色剤として作用させるために、これを溶解する液体の具体例は、以下のものが挙げられる。
エステル基を有する液体として、安息香酸エチル（沸点２１３．２℃、粘度２．０ｍＰａ・ｓ）、酢酸ベンジル（沸点２１５．５℃、粘度１．４ｍＰａ・ｓ）、シュウ酸ジブチル（沸点２４０℃、粘度３．４ｍＰａ・ｓ）、プロピオン酸イソアミル（沸点１６０．７℃、粘度１．４ｍＰａ・ｓ）、プロピオン酸ブチル（沸点１４６．８℃、粘度０．７ｍＰａ・ｓ）、プロピオン酸メチル（沸点７９．８℃、粘度０．５ｍＰａ・ｓ）、アセト酢酸メチル（沸点１７１℃、粘度１．７ｍＰａ・ｓ）、ギ酸エチル（沸点５３℃、粘度０．４ｍＰａ・ｓ）、ギ酸ブチル（沸点１０６．８℃、粘度０．７ｍＰａ・ｓ）、ギ酸プロピル（沸点８１℃、粘度０．５ｍＰａ・ｓ）、酢酸アミル（沸点１４９．２℃、粘度０．９ｍＰａ・ｓ）、酢酸イソアミル（沸点１４２．１℃、粘度０．９ｍＰａ・ｓ）、酢酸イソブチル（沸点１１６．６℃、粘度０．７ｍＰａ・ｓ）、酢酸イソプロピル（沸点８８．６℃、粘度０．６ｍＰａ・ｓ）、酢酸２−エチルヘキシル（沸点１９８．６℃、１．５ｍＰａ・ｓ）、酢酸シクロヘキシル（粘度０．９ｍＰａ・ｓ）、酢酸ｎ−ブチル（粘度０．７ｍＰａ・ｓ）、酢酸ｓ−ブチル（沸点１７７℃、粘度０．７ｍＰａ・ｓ）、酢酸メチルシクロヘキシル（沸点１８１．５℃、粘度２．３ｍＰａ・ｓ）、酪酸エチル（沸点１２１．４℃、粘度０．６ｍＰａ・ｓ）、アジピン酸ジエチル（沸点２５１℃、粘度３．６ｍＰａ・ｓ）、アジピン酸ジオクチル（沸点２１４℃（５ｍｍＨｇ）、粘度１．２ｍＰａ・ｓ）、アセチルクエン酸トリエチル（沸点１３１℃（１ｍｍＨｇ）、粘度５３．７ｍＰａ・ｓ）、アセチルクエン酸トリブチル（沸点１７２℃（１ｍｍＨｇ）、粘度４２．７ｍＰａ・ｓ）、アビエチン酸メチル（沸点３６０℃、粘度３．４ｍＰａ・ｓ）、安息香酸ベンジル（沸点３２３℃、粘度９．７ｍＰａ・ｓ）、ケイ皮酸エチル（沸点２７１℃、粘度８．７ｍＰａ・ｓ）、酒石酸ジエチル（沸点２８０℃）、酒石酸ジブチル（沸点１２８℃（１２ｍｍＨｇ）、粘度１０．６ｍＰａ・ｓ）、ステアリン酸アミル（沸点１９２℃（２ｍｍＨｇ））、ステアリン酸エチル（沸点１９９℃（１０ｍｍＨｇ））、ステアリン酸ブチル（沸点３４３℃、粘度８．３ｍＰａ・ｓ）、セバシン酸ビス（２−エチルヘキシル）（沸点３１２℃、粘度１９．９ｍＰａ・ｓ）、フタル酸ジエチル（沸点２９６．１℃、粘度１０．０ｍＰａ・ｓ）、フタル酸ジオクチル（沸点３６１℃、粘度８１．４ｍＰａ・ｓ）、フタル酸ジブチル（沸点３４０．７℃、粘度２０．０ｍＰａ・ｓ）、フタル酸ジイソノニル（沸点２９６．１℃、粘度７８．０ｍＰａ・ｓ）、フタル酸ジメチル（沸点２８２℃、粘度１７．２ｍＰａ・ｓ）、マレイン酸ジブチル（沸点２８０．６℃、粘度４．７ｍＰａ・ｓ）などが挙げられる。
エーテル基を有する液体として、１，２−エポキシブタン（沸点６３℃、粘度０．４ｍＰａ・ｓ）、ジイソプロピルエーテル（沸点６８．５℃、粘度０．３ｍＰａ・ｓ）、ジエチルエーテル（沸点３４．６℃、粘度０．２ｍＰａ・ｓ）、ジブチルエーテル（沸点１４２℃、粘度０．７ｍＰａ・ｓ）、ビニルエチルエーテル（沸点３５．８℃、粘度０．２ｍＰａ・ｓ）、フェネトール（沸点１７０．３℃、粘度１．１ｍＰａ・ｓ）、ジフェニルエーテル（沸点２５９℃、粘度３．７ｍＰａ・ｓ）などが挙げられる。
ケトン基を有する液体として、アセトフェノン（沸点２０１．７℃、粘度１．６ｍＰａ・ｓ）、メチル−ｎ−ブチルケトン（沸点１２７℃、０．６３ｍＰａ・ｓ）、ジイソブチルケトン（沸点１６３℃、粘度０．９ｍＰａ・ｓ）、ジイソプロピルケトン（沸点１２４．４℃、粘度０．６ｍＰａ・ｓ）、ジ−ｎ−プロピルケトン（沸点１４３．７℃、粘度０．７ｍＰａ・ｓ）、メチル−ｎ−アミルケトン（沸点１５１．５℃、粘度０．８ｍＰａ・ｓ）、メチルイソブチルケトン（沸点１１６．２℃、０．５ｍＰａ・ｓ）、メチルシクロヘキサノン（沸点１６９℃、粘度１．８ｍＰａ・ｓ）、メチル−ｎ−ヘキシルケトン（沸点１７２．９℃）、メチル−ｎ−ヘプチルケトン（沸点１９５．３℃）などが挙げられる。
脂肪族水酸基を有する液体として、ウンデカノール（沸点２４３℃、粘度１７．２ｍＰａ・ｓ）、２−オクタノール（沸点１７８℃、粘度８．２ｍＰａ・ｓ）、ｎ−デカノール（沸点２３１℃、粘度１．３８ｍＰａ・ｓ）、α−テルピオネール（沸点２１９℃）、１−ノナノール（沸点２１４℃、粘度１４．３ｍＰａ・ｓ）、エチレングリコールモノヘキシルエーテル（沸点２０８．３℃、粘度５．２ｍＰａ・ｓ）、１，３−オクチレングリコール（沸点２４４．２℃、粘度３２３ｍＰａ・ｓ）、２−エチルブタノール（沸点１４７℃、粘度５．６ｍＰａ・ｓ）、２−エチルヘキサノール（沸点１８４．７℃、粘度９．８ｍＰａ・ｓ）、ｎ−オクタノール（沸点１９５℃、粘度８．２ｍＰａ・ｓ）、フーゼル油（沸点１１０〜１３０℃）、ｎ−ヘキサノール（沸点１５７．１℃、粘度５．２ｍＰａ・ｓ）、２−ヘプタノール（沸点１６０．４℃、粘度６．５ｍＰａ・ｓ）、３−ヘプタノール（沸点１５６．４℃、粘度７．１ｍＰａ・ｓ）、ｎ−ヘプタノール（沸点１７６．３℃、粘度７．０ｍＰａ・ｓ）、２−メチルシクロヘキサノール（沸点１６７．６℃）などが挙げられる。
炭化水素系の液体として、アミルベンゼン（沸点２０２℃）、イソプロピルベンゼン（沸点１５２℃）、エチルベンゼン（沸点１３６℃）、オクタン（沸点１２５℃）、キシレン（沸点１３８〜１４４℃）、１，２−エチルベンゼン（沸点１８３℃）、シクロヘキシルベンゼン（沸点２３９℃）、ジペンテン（沸点１７７℃）、ジメチルナフタレン（沸点２６２．１〜２８６．６℃）、ｐ−シメン（沸点１７７℃）、デカン（沸点１７４℃）、テトラリン（沸点２０７℃）、ドデシルベンゼン（沸点２７０〜３３１℃）、ナフタレン（沸点２１８℃）、ヘプタン（沸点９８．４℃）、メチルシクロヘキサン（沸点１０１℃）、流動パラフィン（沸点３００℃以上）などが挙げられる。
これらは混合して使用することも出来る。
尚、沸点の記載に気圧表示のないものは、常圧（７６０ｍｍＨｇ）での沸点を示す。
【００１６】
ロイコ染料は電子供与性染料で、電子受容体である顕色剤と反応、即ち、電子空孔を有するＨ＋により、ラクトン環等が開環し共鳴構造をとることで発色を発現するものである。ロイコ染料としては、ジフェニルメタンフタリド系色素、フルオラン系色素、インドリルフタリド系色素、スピロピラン系色素、ローダミンラクタム系色素、アザフタリド系色素等がある。以下に具体的なものを例示するが、これらに限定されるものではない。
例えば、３，３−ビス（ｐ−ジメチルアミノフェニル）−６−ジメチルアミノフタリド、２’−アニリロ−６’−（Ｎ−エチル−Ｎ−イソペンチルアミノ）−３’−メチルスピロ［フタリド−３，９’−（９Ｈ）キサンテン］−３−オン、２’−メチル−６’−（Ｎ−ｐ−トリル−Ｎエチルアミノ）スピロ［イソベンゾフラン−１（３Ｈ），９’−（９Ｈ）キサンテン］−３−オン、２−メチル−６−（Ｎ−エチル−Ｎ−ｐ−トリルアミノ）フルオラン、３，３−ビス（１−ｎ−ブチル−２−メチルインドール−３−イル）フタリド、３−（４−ジエチルアミノ−２−メチルフェニル）−３−（１−エチル−１Ｈ−インドール−３−イル）−４−アザフタリド、９−（ジエチルアミノ）スピロ［１２Ｈ−ベンゾ（ａ）キサンテン−１２，１’（３’Ｈ）−イソベンゾフラン］−３’−オン、２−メチル−６−（Ｎ−エチル−Ｎ−ｐ−トリルアミノ）フルオラン、５−アミノ−３’，６’−ジヒドロキシスピロ［イソベンゾフラン−１（３Ｈ），９’−（９Ｈ）キサンテン］−３−オン、６’−（ジエチルアミノ）−１’，２’−ベンゾフルオラン、６−アミノ−３’，６’−ジヒドロキシスピロ［イソベンゾフラン−１（３Ｈ），９’−（９Ｈ）キサンテン］−３−オン、３’，６’−ビス（ジエチルアミノ）−２−（４−ニトロフェニル）スピロ［イソインドール−１，９’−キサンテン］−３−オン、２’−アニリノ−６’−ジブチルアミノ−３’−メチルスピロ［フタリド−３，９’−（９Ｈ）キサンテン］−３−オン、２’−（フェニルアミノ）−３−メチル−６−［エチル（ｐ−トリル）アミン］スピロ［９Ｈ−キサンテン］−９オン、１’−［３’Ｈ−イソベンゾフラン］−３−オン、６−（ジエチルアミン）−２−［３−（トリフルオロメチル）アニリノ］スピロ［９Ｈ−キサンテン−９，３’（１’Ｈ）−イソベンゾフラン］−１’−オン、３，３−ビス［２−（４−ジメチルアミノフェニル）−２−（４−メトキシフェニル）エテニル］４，５，６，７−テトラクロロイソベンゾフラン−１（３Ｈ）−オン、２’−（Ｎ−フェニル−Ｎ−メチルアミン）−６’，６（Ｎ−ｐ−トリル−Ｎ−エチルアミノ）スピロ［イソベンゾフラン−１（３Ｈ）］−３−オン、６−ニトロ−３’，６’−ジヒドロキシスピロ［イソベンゾフラン−１（３Ｈ），９’−（９Ｈ）キサンテン］−３−オン、３−メトキシ−４−ドデコキシスチリノキノリンなどが挙げられ、これらは、１種又は２種以上を混合して用いることができる。
インキ組成物全量に対するロイコ染料の添加量は１〜３０重量％が好ましい。１重量％未満では筆跡濃度が薄く、３０重量％を超えるとインキ組成物の粘度が上がり吐出性が低下することが懸念される。
ロイコ染料はエステル基、ケトン基、エーテル基、脂肪族水酸基から選ばれる１種もしくは２種以上の官能基を少なくとも有する物質の液状物に溶解する必要はない。
【００１７】
顕色剤は、前述のロイコ染料を発色させるものであり、顕色剤とロイコ染料を溶解した状態で作用させることで発色する。
具体的に用いることができる顕色剤としては、置換性水素を有する無機化合物やフェノール性水酸基を有する化合物が挙げられる。
置換性水素を有する無機化合物は化学的に酸性を呈しＨ＋を放出し、ロイコ染料を発色させる。置換性水素を有する無機化合物としては、酸性白土、活性白土モンモリロナイト、ハイドロタルサイト、ヒドロキシアパタイト、フロリジン、ケイ酸アルミニウム、ケイ酸マグネシウム、ゼオライト酸、硫酸マグネシウム、硫酸カルシウムなどが挙げられる。
フェノール性水酸基は、ベンゼン環のＩ効果により、水酸基の酸素原子の電子密度が低くなり、その結果水素原子が活性プロトンＨ＋として遊離しやすくなる。これがロイコ染料のラクトン環を開環させ発色する。
フェノール性水酸基を有する化合物の具体例としては、ターシャリーブチルカテコール、ｎ−ステアリルフェノール、ｏ−フェニルフェノール、ヘキサフルオロビスフェノール、ｐ−ヒドロキシ安息香酸ｎ−ブチル、ｐ−ヒドロキシ安息香酸ｎ−オクチル、没食子酸ドデシル、２，２−ビス（４−ヒドロキシフェニル）プロパン、４，４’−ジヒドロキシジフェニルスルホン、１，１−ビス（４−ヒドロキシフェニル）エタン、２，２−ビス（４−ヒドロキシ−３−メチルフェニル）プロパン、ビス（４−ヒドロキシフェニル）スルフィド、１−フェニル−１，１−ビス（４−ヒドロキシフェニル）エタン、１，１−ビス（４−ヒドロキシフェニル）−３−メチルブタン、１，１−ビス（４−ヒドロキシフェニル）−２−メチルプロパン、１，１−ビス（４−ヒドロキシフェニル）ｎ−ヘキサン、１，１−ビス（４−ヒドロキシフェニル）ｎ−ヘプタン、１，１−ビス（４−ヒドロキシフェニル）ｎ−オクタン、１，１−ビス（４−ヒドロキシフェニル）ｎ−ノナン、１，１−ビス（４−ヒドロキシフェニル）ｎ−デカン、１，１−ビス（４−ヒドロキシフェニル）ｎ−ドデカン、２，２−ビス（４−ヒドロキシフェニル）ブタン、２，２−ビス（４−ヒドロキシフェニル）エチルプロピオネート、２，２−ビス（４−ヒドロキシフェニル）−４−メチルペンタン、２，２−ビス（４−ヒドロキシフェニル）ヘキサフルオロプロパン、２，２−ビス（４−ヒドロキシフェニル）ｎ−ヘプタン、２，２−ビス（４’−ヒドロキシフェニル）ｎ−ノナン、ノボラック型フェノール樹脂などが挙げられる。
これらの顕色剤は、１種、または２種類以上混合して用いることができ、その使用量は、種類により異なるが、概ねロイコ染料１に対し１〜１０が好ましい。
【００１８】
また、ロイコ染料および顕色剤が、使用するインキ液媒体に溶解しない場合には、予めアセトンやメチルエチルケトンなどにロイコ染料と顕色剤を溶解させ、発色した状態で、乾燥、粉砕し顔料化したものを使用する。
その平均粒子径は、ボールペンペン先からの吐出性を考慮すると、１０μｍ以下が好ましい。好ましい添加量は２〜３０重量％である。
【００１９】
本発明に用いるインキ液媒体は、顕色剤により発色したロイコ染料を消色しにくい、ベンゼン環と水酸基の間の（ＣＨ２）ｎによりＩ効果が遮断された芳香族アルコール、エステル基、ケトン基、エーテル基、水酸基を有さない炭化水素系溶剤及び／又は水を使用する。芳香族アルコールの具体例として、ベンジルアルコール、フェネチルアルコール、３−フェニル−１−プロパノール、４−フェニル−２−ブタノール、芳香族系グリコールエーテルの具体例として、エチレングリコールモノフェニルエーテル、ジエチレングリコールモノフェニルエーテル、プロピレングリコールモノフェニルエーテル、エチレングリコールモノベンジルエーテル、炭化水素系溶剤の具体例として、ノルマルペンタン、シクロペンタン、メチルシクロペンタン、ノルマルヘキサン、イソヘキサン、ノルマルヘプタン、ノルマルオクタンなど脂肪族炭化水素系溶剤、シクロヘキサン、メチルシクロヘキサン、エチルシクロヘキサン、デカン、ドデカン等の他、エクソールＤＳＰ  １００／１４０（以上、エクソン化学（株）製）等の脂肪族炭化水素系溶剤の混合品などが挙げられる。その使用量は４０〜７０重量％が好ましい。
【００２０】
また、筆記具用インキ組成物と成すため、マイクロカプセルの沈降防止やペン先からのインキ漏れ防止や適切な吐出量等のため剪断減粘性付与剤、色素化合物や、樹脂の分散乳化剤や定着剤、ボール受座の摩耗防止のための潤滑剤、防腐・防黴剤、防錆剤、消泡剤、染料、顔料などを適宜含有することができる。染料、顔料などの着色成分が添加された場合には、顕色時に混色された状態から消色インキ成分が消色して筆跡は変色した状態となる。
剪断減粘性付与剤としては、インキ液媒体が芳香族アルコールの場合には、ヒドロキシエチルセルロース、ヒドロキシプロピルセルロース、ポリビニルピロリドン、ポリビニルブチラールなどが、インキ液媒体が炭化水素系溶剤の場合には、脂肪酸アマイド、酸化ポリオレフィン、水添ひまし油、乾式シリカ、ベントナイトなどが、インキ液媒体が水の場合には、水溶性高分子化合物を用いることができる。水溶性高分子化合物としては、例えば、アラビアガム、トラガカントガム、グァーガム、ローカストビーンガム、アルギン酸、カラギーナン、ゼラチン、カゼイン、キサンテンガム、デキストラン、ウェランガム、ラムザンガム、アルカシーガム、メチルセルロース、エチルセルロース、ヒドロキシエチルセルロース、カルボキシメチルセルロース、デンプングリコール酸ナリウム、アルギン酸ナトリウム、アルギン酸プロピレングリコールエステル、ヒドロキシプロピル化グァーガム、メチルセルロース、エチルセルロース、ポリビニルピロリドン、ポリビニルメチルエーテル、ポリアクリル酸、カルボキシビニルポリマー、ポリエチレンオキサイド、酢酸ビニルとポリビニルピロリドンの共重合体、アクリル樹脂塩、アクリル酸とアルキルメタクリレートの共重合体又はそれらの塩を１種または２種以上を併用して使用できる。
【００２１】
分散乳化剤としては、高級アルコール硫酸エステル類、液体脂肪酸硫酸エステル類、アルキルアリルスルホン酸類などのアニオン系界面活性剤や、ポリビニルアルコール、ポリオキシエチレンアルキルエーテル類、ソルビタンアルキルエステル類、ポリオキシエチレンソルビタンアルキルエステル類などの非イオン系界面活性剤や、カチオン系界面活性剤や両性界面活性剤などである。
【００２２】
インキ液媒体に水を使用した場合には防腐・防黴剤としては、クロロアセトアミド、１，２−ベンゾイソチアゾリン−３−オン、５−クロロ−２−メチル−４−イソチアゾリン−３−オン、２−メチル−４−イソチアゾリン−３−オン、２−ピリジンチオール−１−オキサイド・ナトリウム塩、デヒドロ酢酸ナトリウム、安息香酸ナトリウム、ソルビン酸ナトリウム、ソルビン酸カリウム、チアベンダゾール、フェノキシエタノール、フッ化ナトリウム、４−（２−ニトロブチル）モルホリン、１，３−ジモルホリノ−２−エチル−２−ニトリプロパン、２−ブロモ−２−ニトロプロパン−１，３−ジオールなどである。
表面張力調整や消泡剤としては、シリコン系界面活性剤、フッ素系界面活性剤等を挙げることができる。
【００２３】
インキ化する時は、溶剤に芳香族アルコールを使用し、ロイコ染料、顕色剤を溶解して使用する場合は、マグネチックスターラーやスリーワンモーターなどでロイコ染料と顕色剤を溶解させた後、マイクロカプセルを添加し、ロールミル、ボールミル、サンドグラインダー、アトライター、ホモジナイザーなどで分散し得られる。
また、溶剤に炭化水素系溶剤や水を使用し、ロイコ染料と顕色剤を微粒子化して使用する場合には、ロイコ染料と顕色剤の微粒子、マイクロカプセルをロールミル、ボールミル、サンドグラインダー、アトライターなどで分散し得られる。その粒径は概ね１〜１０μｍが好ましい。
【実施例】
【００２４】
次に、実施例及び比較例により本発明を更に詳細に説明するが、本発明は下記実施例等に限定されるものではない。【００２５】
マイクロカプセルを作成する方法として、ｉｎ  ｓｉｔｕ重合法や界面重合法などが知られている。ｉｎ  ｓｉｔｕ重合法は、カプセルの芯物質となる物質の溶液（油層）を水中に乳化した後、これにカプセル膜剤を加えて、油滴上で皮膜を重合させる方法である。界面重合法は、カプセル膜剤を溶解させた疎水性有機溶剤を水中に乳化させた後、カプセル膜剤の硬化剤を添加し、油滴界面で皮膜を生成させる方法である。【００２６】
マイクロカプセル１（ｉｎ  ｓｉｔｕ重合法）
（芯物質乳化液の作成）
水                                                    ２０．０重量部
ＢＬ−２５（ポリオキシエチレンラウリルエーテル、日光ケミカルズ（株）製）
２．２重量部
上記各成分をマグネチックスターラーで１時間攪拌して、溶解させポリオキシエチレンラウリルエーテル水溶液を得た。
上記ポリオキシエチレンラウリルエーテル水溶液に、同量の酢酸−２−エチルヘキシル（エステル基を有する液体、沸点１９８．６℃）を添加し、ホモジナイザーにて９５００ｒｐｍで１時間乳化させ、酢酸−２−エチルヘキシルを液滴とした水分散液を得た。
（カプセル膜剤の調整）
メラミンモノマー（東京化成工業（株）製）１０．０重量部とホルムアルデヒド（３７％水溶液、東京化成工業（株）製）２０．０重量部とを混合し、２５％水酸化ナトリウム水溶液でｐＨ９に調整してマグネチックスターラーで８０℃にて１時間撹拌し、カプセル膜剤を得た。
（マイクロカプセル化）
アラスター７０３Ｓ（スチレン−マレイン酸共重合体３０±１％水溶液、荒川化学（株）製）
６．７重量部
水                                                  １５．５重量部
上記各成分を混合して酢酸でｐＨ４．５に調整した後、マグネチックスターラーで１時間撹拌しスチレン−マレイン酸共重合体水溶液を得た。
上記ポリオキシエチレンラウリルエーテル水溶液と同量の上記スチレン−マレイン酸共重合体水溶液を混合し、マグネチックスターラーで１時間撹拌して、酢酸−２−エチルヘキシルの水分散液の液滴の表面にスチレン−マレイン酸共重合体を吸着させた。
上記芯物質乳化液６６．６重量部に、上記カプセル膜剤３３．４重量部を添加し、マグネチックスターラーで２時間撹拌して、酢酸−２−エチルヘキシルの芯物質液滴表面上にてメラミン樹脂を重合させたマイクロカプセル分散液を得た。これを自然乾燥し、平均粒径１８．０μｍで皮膜材質がメラミン樹脂のマイクロカプセル１を得た。【００２７】
マイクロカプセル２（ｉｎ  ｓｉｔｕ重合法）
上記マイクロカプセル１の製法において、酢酸−２−エチルヘキシルをマレイン酸ジブチル（エステル基を有する液体、沸点２８０．６℃）に置き換えた以外は、マイクロカプセル１の場合と同様にして、マレイン酸ジブチルの芯物質をメラミン樹脂で被覆したマイクロカプセル２を得た。【００２８】
マイクロカプセル３（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分をマグネチックスターラーで１時間攪拌してスチレン−マレイン酸樹脂水溶解を得た。
上記スチレン−マレイン酸樹脂水溶液にジイソノニルフタレート（エステル基を有する沸点４０３℃の液体）２０．０重量部を添加し、マグネチックスターラーで２０分撹拌し、ジイソノニルフタレートを液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合し、マグネチックスターラーで攪拌し、カプセル膜剤を得た。
（マイクロカプセル化）
上記芯物質乳化液６０．０重量部を酢酸でｐＨ４．２に調整し、上記カプセル膜剤４０．５重量部を添加して、液温６０℃でマグネチックスターラーにて２時間撹拌して、ジイソノニルフタレートの芯物質液滴表面上にて尿素樹脂を重合させたマイクロカプセル分散液を得た。これを自然乾燥し、平均粒径１２．０μｍで皮膜材質がメラミン樹脂のマイクロカプセル３を得た。【００２９】
マイクロカプセル４（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分をマグネチックスターラーで１時間攪拌して、溶解させたスチレンマレイン酸樹脂水溶液を得た。
エチルシクロヘキサン（沸点１３２℃）                  １８．０重量部
フェニル酢酸ｐ−トリル（エステル基を有する固体（結晶質））
２．０重量部
上記各成分をマグネチックスターラーで１時間攪拌して、フェニル酢酸ｐ−トリルのエチルシクロヘキサン溶液を得た。
上記スチレンマレイン酸樹脂水溶液とフェニル酢酸ｐ−トリルのエチルシクロヘキサン溶液とをマグネチックスターラーで２０分間撹拌し、フェニル酢酸ｐ−トリルのエチルシクロヘキサン溶液を液滴とした水分散液を得た。
（カプセル膜剤の調整）
ベッカミン  Ｊ３００Ｓ（尿素樹脂プレポリマー、不揮発分７０％、ＤＩＣ（株）製）１８．０重量部とレソルシノール（尿素樹脂の架橋剤）１．６重量部と水１６．０重量部とを混合、マグネチックスターラーで攪拌して、カプセル膜剤を得た。
（マイクロカプセル化）
上記芯物質乳化液６０．０重量部を酢酸でｐＨ４．２に調整し、上記カプセル膜剤３５．６重量部を添加後、液温６０℃に調整しマグネチックスターラーにて３時間撹拌して、フェニル酢酸ｐ−トリルのエチルシクロヘキサン溶液の芯物質液滴表面上にて尿素樹脂を重合させた平均粒径１２．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル４を得た。【００３０】
マイクロカプセル５（ｉｎ  ｓｉｔｕ重合法）
上記マイクロカプセル４の製法において、エチルシクロヘキサンと１８．０重量部とフェニル酢酸ｐ−トリル２．０重量部とを、酢酸ヘキシル（エステル基を有する液体、沸点１７０℃）１８．０重量部とフェニル酢酸ｐ−トリル（エステル基を有する固体（結晶質））２．０重量部とに置き換えた以外は、マイクロカプセル４の場合と同様にして、フェニル酢酸ｐ−トリルの酢酸ヘキシル溶液の芯物質を尿素樹脂で被覆した平均粒径１２．０μｍのマイクロカプセル５を得た。【００３１】
マイクロカプセル６（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分をマグネチックスターラーで１時間攪拌して、溶解させたスチレン−マレイン酸樹脂水溶液を得た。
シクロヘキシルベンゼン                                  ５．０重量部
酢酸２−エチルヘキシル（エステル基を有する液体、沸点２００℃）
１５．０重量部
上記各成分をマグネチックスターラーで１時間攪拌して、シクロヘキシルベンゼンと酢酸２−エチルヘキシルの溶液を得た。
上記スチレンマレイン酸樹脂水溶液と、シクロヘキシルベンゼンと酢酸２−エチルヘキシルとの溶液とを、ホモジナイザーにて６５００ｒｐｍで１０分間撹拌し、シクロヘキシルベンゼンと酢酸２−エチルヘキシルとの溶液を液滴とした水分散液を得た。
（カプセル膜剤の調整）
ベッカミン  Ｍ−３（メラミン樹脂プレポリマー、不揮発分８０％、ＤＩＣ（株）製）２２．５重量部と水１５．０重量部とを混合、マグネチックスターラーで攪拌して、カプセル膜剤を得た。
（マイクロカプセル化）
上記芯物質乳化液６０．０重量部を酢酸でｐＨ４．８に調整し、上記カプセル膜剤３７．５重量部を添加後、液温６０℃に調整しマグネチックスターラーにて３時間撹拌して、シクロヘキシルベンゼンと酢酸２−エチルヘキシルとの溶液の芯物質液滴表面上にてメラミン樹脂を重合させた平均粒径９．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質がメラミン樹脂であるマイクロカプセル６を得た。【００３２】
マイクロカプセル７（ｉｎ  ｓｉｔｕ重合法）
上記マイクロカプセル３の製法において、ジイソノニルフタレート（エステル基を有する沸点４０３℃の液体）２０．０重量部をジイソノニルフタレート（エステル基を有する沸点４０３℃の液体）１８．０重量部とフェニル酢酸ｐ−トリル（エステル基を有する固体（結晶質））２．０重量部とに置き換えた以外は、マイクロカプセル３の場合と同様にして、フェニル酢酸ｐ−トリルのジイソノニルフタレート溶液の芯物質を尿素樹脂で被覆した平均粒径１２．０μｍのマイクロカプセル７を得た。【００３３】
マイクロカプセル８（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分をマグネチックスターラーで１時間攪拌して、溶解させたスチレン−マレイン酸樹脂水溶液を得た。
上記スチレン−マレイン酸樹脂水溶液とジイソノニルフタレート（エステル基を有する沸点４０３℃の液体）２０．０重量部とをホモジナイザーにて９５００ｒｐｍで１０分間撹拌し、ジイソノニルフタレートを液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合、マグネチックスターラーで攪拌して、カプセル膜剤を得た。
（マイクロカプセル化）
上記芯物質乳化液６０．０重量部を酢酸でｐＨ４．２に調整し、上記カプセル膜剤４０．５重量部を添加後、液温６０℃に調整しマグネチックスターラーにて３時間撹拌してジイソノニルフタレートの芯物質液滴表面上にて尿素樹脂を重合させた平均粒径４．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル８を得た。【００３４】
マイクロカプセル９（ｉｎ  ｓｉｔｕ重合法）
（芯物質乳化液の作成）
ＮＩＫＫＯＬ  ＭＹＳ−５５Ｖ（モノステアリン酸ポリエチレングリコール、日光ケミカルズ（株）製）
０．４重量部
水                                                    ２０．０重量部
上記各成分をマグネチックスターラーで１時間攪拌して、溶解させモノステアリン酸ポリエチレングリコール水溶液を得た。
ジブチルエーテル（エーテル基を有する液体）            １８．０重量部
ハイラック１１１（ケトン樹脂（非晶質）、日立化成工業（株）製）
２．０重量部
上記各成分をマグネチックスターラーで１時間溶解し、ケトン樹脂のジブチルエーテル溶液を得た。
上記ステアリン酸ポリエチレングリコール水溶液２０．４重量部に、ケトン樹脂のジブチルエーテル溶液２０．０重量部を添加し、ホモジナイザー（Ｓｔａｒ  Ｂｕｒｓｔ  Ｍｉｎｉ、スギノマシン（株）製）にて圧力８０ＭＰａで、１パスし、ケトン樹脂のジブチルエーテル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
Ｓｕｍｉｒｅｚ  Ｒｅｓｉｎ  ４０２Ｋ（スチレン−マレイン酸樹脂の３５％水溶液、田岡化学（株）製）
６．５重量部
水                                                    １５．０重量部
上記各成分を混合してマグネチックスターラーで１時間撹拌し、スチレン−マレイン酸樹脂水溶液を得た。
上記ケトン樹脂のジブチルエーテル溶液を液滴とした水分散液にスチレン−マレイン酸樹脂水溶液を混合しホモジナイザーにて１３５００ｒｐｍで１０分間撹拌して、ケトン樹脂のジブチルエーテル溶液の液滴の表面にスチレン−マレイン酸樹脂を吸着させた。
上記スチレン−マレイン酸樹脂を吸着させた芯物質乳化液６１．９重量部を酢酸でｐＨ４．２調整、上記カプセル膜剤４０．５重量部を添加し、液温６０℃にてマグネチックスターラーで２時間撹拌して、ケトン樹脂のジブチルエーテル溶液の芯物質液滴表面上にて尿素樹脂を重合させた平均粒径０．５μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル９を得た。【００３５】
マイクロカプセル１０（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
ハイラック１１１（ケトン樹脂（非晶質）、日立化成工業（株）製）
２．０重量部
上記各成分をマグネチックスターラーで１時間溶解し、ケトン樹脂の酢酸ヘキシル溶液を得た。
上記スチレン−マレイン酸樹脂水溶液４０．０重量部に、ケトン樹脂の酢酸ヘキシル溶液２０．０重量部を添加し、マグネチックスターラーで２０分間撹拌し、ケトン樹脂酢酸ヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合、マグネチックスターラーで攪拌して、カプセル膜剤を得た。
（マイクロカプセル化）
上記芯物質乳化液６０．０重量部を酢酸でｐＨ４．２に調整し、上記カプセル膜剤４０．５重量部を添加し、液温６０℃にてマグネチックスターラーで２時間撹拌して、ケトン樹脂の酢酸ヘキシル溶液の芯物質液滴表面上にて尿素樹脂を重合させた平均粒径１２．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１０を得た。【００３６】
マイクロカプセル１１（ｉｎ  ｓｉｔｕ重合法）
（芯物質乳化液の作成）
水                                                    ２０．０重量部
ＢＬ−２５（ポリオキシエチレンラウリルエーテル、日光ケミカルズ（株）製）
２．２重量部
上記各成分をマグネチックスターラーで１時間攪拌して、溶解させポリオキシエチレンラウリルエーテル水溶液を得た。
アラスター７０３Ｓ（スチレン−マレイン酸３０±１％水溶液、荒川化学（株）製）
１３．３重量部
水                                                    ３１．１重量部
上記各成分を混合してマグネチックスターラーで１時間撹拌し、スチレン−マレイン酸樹脂水溶液を得た。
酢酸イソブチル（エステル基を有する液体、沸点１１６．６℃）
２０．０重量部
ＢＳ−２（ポリオキシエチレンステアリルエーテル、日光ケミカルズ（株））
２．２重量部
上記各成分をマグネチックスターラーで１時間溶解し、ポリオキシエチレンステアリルエーテルの酢酸イソブチル溶液を得た。
上記ポリオキシエチレンラウリルエーテル水溶液２２．２重量部に、ポリオキシエチレンステアリルエーテルの酢酸イソブチル溶液２２．２重量部を添加し、ホモジナイザー（Ｓｔａｒ  Ｂｕｒｓｔ  Ｍｉｎｉ、スギノマシン（株）製）にて圧力８０ＭＰａで、２パスする。ここにスチレン−マレイン酸樹脂水溶液４４．４重量部を添加し、更にマグネチックスターラーで１時間撹拌させ、ポリオキシエチレンステアリルエーテルの酢酸イソブチル溶液を液滴とした水分散液を得た。
（カプセル膜剤の調整）
メラミンモノマー（東京化成工業（株）製）１０．０重量部とホルムアルデヒド（３７％水溶液、東京化成工業（株）製）２０．０重量部とを混合し、２５％水酸化ナトリウム水溶液でｐＨ９に調整してマグネチックスターラーで８０℃にて１時間撹拌し、カプセル膜剤を得た。
（マイクロカプセル化）
アラスター７０３Ｓ（スチレン−マレイン酸共重合体３０±１％水溶液、荒川化学（株）製）
１３．３重量部
水                                                    ３１．１重量部
上記各成分を混合してマグネチックスターラーで１時間撹拌し、スチレン−マレイン酸共重合体（樹脂）水溶液を得た。
ポリオキシエチレンステアリルエーテルの酢酸イソブチル溶液を液滴とした水分散液にスチレン−マレイン酸樹脂水溶液を混合し、マグネチックスターラーで１時間撹拌して、ポリオキシエチレンステアリルエーテルの酢酸イソブチル溶液の液滴の表面にスチレン−マレイン酸樹脂を吸着させた。
上記スチレン−マレイン酸樹脂を吸着させた芯物質乳化液８８．８重量部を酢酸でｐＨ４．８に調整し、上記カプセル膜剤３０．０重量部を添加し、マグネチックスターラーで２時間撹拌して、ポリオキシエチレンステアリルエーテルの酢酸イソブチル溶液の芯物質液滴表面上にてメラミン樹脂を重合させた平均粒径０．０８μｍのマイクロカプセル分散液を得た。これを自然乾燥し、皮膜材質がメラミン樹脂であるマイクロカプセル１１を得た。【００３７】
マイクロカプセル１２（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
１，３−ジフェニル−１，３プロパンジオン（ケトン基を有する固体（結晶質））
２．０重量部
上記各成分をマグネチックスターラーで１時間溶解し、１，３−ジフェニル−１，３プロパンジオンの酢酸ヘキシル溶液を得た。
上記スチレン−マレイン酸樹脂水溶液４０．０重量部に、１，３−ジフェニル−１，３プロパンジオンの酢酸ヘキシル溶液２０．０重量部を添加し、ホモジナイザーにて１３５００ｒｐｍで１０分間撹拌し、１，３−ジフェニル−１，３プロパンジオンの酢酸ヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０．０重量部を酢酸でｐＨ４．２に調整し、上記カプセル膜剤４０．５重量部を添加し、液温６０℃にてマグネチックスターラーで３時間撹拌して、１，３−ジフェニル−１，３プロパンジオンの酢酸ヘキシル溶液の芯物質液滴表面上にて尿素樹脂を重合させた平均粒径３．０μｍのマイクロカプセル分散液を得た。
この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１２を得た。【００３８】
マイクロカプセル１３（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
セタノール（脂肪族水酸基を有する固体（結晶質））        ２．０重量部
上記各成分をマグネチックスターラーで１時間溶解し、セタノールの酢酸ヘキシル溶液を得た。
上記スチレン−マレイン酸樹脂水溶液４０．０重量部に、セタノールの酢酸ヘキシル溶液２０．０重量部を添加し、ホモジナイザーにて６５００ｒｐｍで１０分間撹拌し、セタノールの酢酸ヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、セタノールの酢酸ヘキシル溶液の芯物質液滴表面上にて尿素樹脂を重合させた平均粒径７．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１３を得た。【００３９】
マイクロカプセル１４（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
４−メトキシベンゾフェノン（ケトン基、エーテル基を有する固体（結晶質））
２．０重量部
上記各成分をマグネチックスターラーで１時間溶解し、４−メトキシベンゾフェノンの酢酸ヘキシル溶液を得た。
上記スチレン−マレイン酸樹脂水溶液４０．０重量部に、４−メトキシベンゾフェノンの酢酸ヘキシル溶液２０．０重量部を添加し、ホモジナイザーにて１７５００ｒｐｍで１０分間撹拌し、４−メトキシベンゾフェノンの酢酸ヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、４−メトキシベンゾフェノンの酢酸ヘキシル溶液の芯物質液滴表面上にて尿素樹脂を重合させた平均粒径２．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１４を得た。【００４０】
マイクロカプセル１５（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
３，４，５−トリメトキシ安息香酸メチル（エステル基、エーテル基を有する固体（結晶質））
２．０重量部
上記各成分をマグネチックスターラーで１時間溶解し、３，４，５−トリメトキシ安息香酸メチルの酢酸ヘキシル溶液を得た。
上記スチレン−マレイン酸樹脂水溶液４０．０重量部に、３，４，５−トリメトキシ安息香酸メチルの酢酸ヘキシル溶液２０．０重量部を添加し、ホモジナイザーにて１３５００ｒｐｍで１０分間撹拌し、３，４，５−トリメトキシ安息香酸メチルの酢酸ヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２７．６重量部とレソルシノール（尿素樹脂の架橋剤）２．５重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４６．１重量部を添加し、液温６０℃にてマグネチックスターラーで３時間撹拌して、３，４，５−トリメトキシ安息香酸メチルの酢酸ヘキシル溶液の芯物質液滴表面上にて尿素樹脂を重合させた平均粒径３．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１５を得た。【００４１】
マイクロカプセル１６（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸２−エチルヘキシル（エステル基を有する液体、沸点１９８．６℃）
１９．８重量部
リン酸トリフェニル（エーテル基を有する固体）            ０．２重量部
上記各成分をマグネチックスターラーで１時間溶解し、リン酸トリフェニルの酢酸２−エチルヘキシル溶液を得た。
上記スチレン−マレイン酸樹脂水溶液４０．０重量部に、リン酸トリフェニルの酢酸２−エチルヘキシル溶液２０．０重量部を添加し、ホモジナイザーにて１３５００ｒｐｍで１０分間撹拌し、リン酸トリフェニルの酢酸２−エチルヘキシル溶液を液滴とした水分散液を得る。
（カプセル膜剤の調整）
ベッカミン  Ｊ３００Ｓ（尿素樹脂プレポリマー、不揮発分７０％、ＤＩＣ（株）製）２０．０重量部とレソルシノール（尿素樹脂の架橋剤）１．８重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤３７．８重量部を添加し、液温６０℃にてマグネチックスターラーで３時間撹拌して、リン酸トリフェニルの酢酸２−エチルヘキシル溶液の芯物質液滴表面上にて尿素樹脂を重合させた平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１６を得た。【００４２】
マイクロカプセル１７（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸アミル（エステル基を有する液体、沸点１４９．２℃）
１９．０重量部
４−アセトキシ安息香酸メチル（エステル基を有する固体（結晶質））
１．０重量部
上記各成分をマグネチックスターラーで１時間溶解し、４−アセトキシ安息香酸メチルの酢酸アミル溶液を得た。
上記スチレン−マレイン酸樹脂水溶液４０．０重量部に、４−アセトキシ安息香酸メチルの酢酸アミル溶液２０．０重量部を添加し、ホモジナイザーにて１３５００ｒｐｍで１０分間撹拌し、４−アセトキシ安息香酸メチルの酢酸アミル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２０．０重量部とレソルシノール（尿素樹脂の架橋剤）１．８重量部と水１６．０重量部を混合、マグネチックスターラーで攪拌して、カプセル膜剤を得た。
（マイクロカプセル化）
上記芯物質乳化液６０．０重量部を酢酸でｐＨ４．２に調整し、上記カプセル膜剤３７．８重量部を添加し、液温６０℃にてマグネチックスターラーで３時間撹拌して、４−アセトキシ安息香酸メチルの酢酸アミル溶液の芯物質液滴表面上にて尿素樹脂を重合させた平均粒径５．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１７を得た。【００４３】
マイクロカプセル１８（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
ジイソノニルフタレート（エステル基を有する沸点４０３℃の液体）
１８．０重量部
フェニル酢酸ｐ−トリル（エステル基を有する固体（結晶質））
２．０重量部
上記各成分をマグネチックスターラーで１時間溶解し、フェニル酢酸ｐ−トリルのジイソノニルフタレート溶液を得た。
上記スチレン−マレイン酸樹脂水溶液４０．０重量部に、フェニル酢酸ｐ−トリルのジイソノニルフタレート溶液２０．０重量部を添加し、ホモジナイザーにて９５００ｒｐｍで１０分間撹拌し、フェニル酢酸ｐ−トリルのジイソノニルフタレート溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、フェニル酢酸ｐ−トリルのジイソノニルフタレート溶液の芯物質液滴表面上にて尿素樹脂を重合させた平均粒径５．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１８を得た。【００４４】
マイクロカプセル１９（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
エチルシクロヘキサン（沸点１３２℃）                  １８．０重量部
ＮＩＫＫＯＬ  Ｈｅｘａｇｌｙｎ３−Ｓ（エステル基、エーテル基を有する固体（非晶質）、トリステアリン酸ヘキサグリセリル、日光ケミカルズ（株）製）
２．０重量部
上記各成分をマグネチックスターラーで１時間溶解し、トリステアリン酸ヘキサグリセリルのエチルシクロヘキサン溶液を得た。
上記スチレン−マレイン酸樹脂水溶液４０．０重量部に、トリステアリン酸ヘキサグリセリルのエチルシクロヘキサン溶液２０．０重量部を添加し、ホモジナイザーにて６５００ｒｐｍで１０分間撹拌し、トリステアリン酸ヘキサグリセリルのエチルシクロヘキサン溶液を液滴とした水分散液を得た。
（カプセル膜剤の調整）
ベッカミン  Ｊ３００Ｓ（尿素樹脂プレポリマー、不揮発分７０％、ＤＩＣ（株）製）１８．０重量部とレソルシノール（尿素樹脂の架橋剤）１．６重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤３５．６重量部を添加し、液温６０℃にてマグネチックスターラーで３時間撹拌して、トリステアリン酸ヘキサグリセリルのエチルシクロヘキサン溶液の芯物質液滴表面上にて尿素樹脂を重合させた平均粒径７．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル１９を得た。【００４５】
マイクロカプセル２０（界面重合法）
（芯物質乳化液の作成）
水                                                    ９３．０重量部
ポバール１１７（ポリビニルアルコール、クラレ（株）製）  ７．０重量部
上記各成分を混合してマグネチックスターラーで６０℃にて５時間撹拌し、ポリビニルアルコール水溶液を得た。
酢酸イソアミル（エステル基を有する液体、沸点１４２．１℃）
８８．４重量部
ＢＳ−２（ポリオキシエチレンステアリルエーテル、日光ケミカルズ（株））
４．７重量部
テレフタル酸クロリド（カプセル膜剤、大陽日酸（株）製）  ６．９重量部
上記各成分をマグネチックスターラーで１時間溶解し、ポリオキシエチレンステアリルエーテルとテレフタル酸クロリドとの酢酸イソアミル溶液を得た。
上記ポリビニルアルコール水溶液４８．４重量部に、ポリオキシエチレンステアリルエーテルとテレフタル酸クロリドとの酢酸イソアミル溶液４２．０重量部を添加し、ホモジナイザーにて１３５００ｒｐｍで１０分間撹拌し、ポリオキシエチレンステアリルエーテルとテレフタル酸クロリドとの酢酸イソアミル溶液を液滴とした水分散液を得た。
（硬化剤の調整）
ジエチレントリアミン（カプセル膜剤の硬化剤）１５．０重量部と水８５．０重量部を混合、マグネチックスターラーで攪拌して、ジエチレントリアミン水溶液を得た。
（マイクロカプセル化）
上記芯物質乳化液９０．４重量部とジエチレントリアミン水溶液９．６重量部を添加し、マグネチックスターラーで３時間撹拌して、ポリオキシエチレンステアリルエーテルとテレフタル酸クロリドとの酢酸イソアミル溶液の芯物質液滴表面上にてテレフタル酸クロリドとジエチレントリアミンとの反応によるポリアミドを重合させた平均粒径１０．０μｍのマイクロカプセル分散液を得た。これを自然乾燥し、皮膜材質がポリアミド樹脂であるマイクロカプセル２０を得た。【００４６】
マイクロカプセル２１（ｉｎ  ｓｉｔｕ重合法）
（芯物質乳化液の作成）
ＮＩＫＫＯＬ  ＭＹＳ−５５Ｖ（モノステアリン酸ポリエチレングリコール、日光ケミカルズ（株）製）
０．４重量部
水                                                    ２０．０重量部
上記各成分をマグネチックスターラーで１時間攪拌して、溶解させモノステアリン酸ポリエチレングリコール水溶液を得た。
Ｓｕｍｉｒｅｚ  Ｒｅｓｉｎ  ４０２Ｋ（スチレン−マレイン酸樹脂の３５％水溶液、田岡化学（株）製）
６．５重量部
水                                                    １５．０重量部
上記各成分を混合してマグネチックスターラーで１時間撹拌し、スチレン−マレイン酸樹脂水溶液を得た。
酢酸２−エチルヘキシル（エステル基を有する液体、沸点１９８．６℃）
１９．０重量部
ハロン１１０Ｈ（ケトン樹脂、本州化学（株）製）          １．０重量部
上記各成分をマグネチックスターラーで１時間溶解し、ケトン樹脂の酢酸２−エチルヘキシル溶液を得た。
上記モノステアリン酸ポリエチレングリコール水溶液２０．４重量部に、ケトン樹脂の酢酸２−エチルヘキシル溶液２０．０重量部を添加し、ホモジナイザー（Ｓｔａｒ  Ｂｕｒｓｔ  Ｍｉｎｉ、スギノマシン（株）製）にて圧力８０ＭＰａで、１パスする。ここにスチレン−マレイン酸樹脂水溶液２１．５重量部を添加し、更にマグネチックスターラーで３時間撹拌乳化させ、ケトン樹脂の酢酸２−エチルヘキシル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２０．０重量部とレソルシノール（尿素樹脂の架橋剤）１．８重量部と水１６．０重量部を混合、マグネチックスターラーで攪拌して、カプセル膜剤を得た。
（マイクロカプセル化）
上記芯物質乳化液６１．９重量部を酢酸でｐＨ４．２に調整し、上記カプセル膜剤３７．８重量部を添加し、液温６０℃にてマグネチックスターラーで３時間撹拌して、ケトン樹脂の酢酸２−エチルヘキシル溶液の芯物質液滴表面上にて尿素樹脂を重合させ平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２１を得た。【００４７】
マイクロカプセル２２の作成（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸フェニル（エステル基を有する液体、沸点１９５℃）  １８．０重量部
ベヘニルアルコール（脂肪族水酸基を有する固体（非晶質））
２．０重量部
上記各成分をマグネチックスターラーで１時間溶解し、ベヘニルアルコールの酢酸フェニル溶液を得た。
上記スチレン−マレイン酸樹脂水溶液４０．０重量部に、ベヘニルアルコールの酢酸フェニル溶液２０．０重量部を添加し、ホモジナイザーにて１７５００ｒｐｍで１０分間撹拌し、ベヘニルアルコールの酢酸フェニル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、ベヘニルアルコールの酢酸フェニル溶液の芯物質液滴表面上にて尿素樹脂を重合させた平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２２を得た。【００４８】
マイクロカプセル２３の作成（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸フェニル（沸点１９５℃）                          １８．０重量部
ＮＩＫＫＯＬ  ＭＹＳ−１０（エステル基、エーテル基を有するモノステアリン酸ポリエチレングリコール、日光ケミカルズ（株）製）
２．０重量部
上記各成分をマグネチックスターラーで１時間溶解し、モノステアリン酸ポリエチレングリコールの酢酸フェニル溶液を得た。
上記スチレン−マレイン酸樹脂水溶液４０．０重量部に、モノステアリン酸ポリエチレングリコールの酢酸フェニル溶液２０．０重量部を添加し、ホモジナイザーにて１７５００ｒｐｍで１０分間撹拌し、モノステアリン酸ポリエチレングリコールの酢酸フェニル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、モノステアリン酸ポリエチレングリコールの酢酸フェニル溶液の芯物質液滴表面上にて尿素樹脂を重合させた平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２３を得た。【００４９】
マイクロカプセル２４の作成（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸フェニル（沸点１９５℃）                          １８．０重量部
ＮＩＫＫＯＬ  ＭＧＳ−Ｆ２０（エステル基、脂肪族水酸基を有するモノステアリン酸グリセリル、日光ケミカルズ（株）製）
２．０重量部
上記各成分をマグネチックスターラーで１時間溶解し、モノステアリン酸グリセリルの酢酸フェニル溶液を得た。
上記スチレン−マレイン酸樹脂水溶液４０．０重量部に、モノステアリン酸グリセリルの酢酸フェニル溶液２０．０重量部を添加し、ホモジナイザーにて１７５００ｒｐｍで１０分間撹拌し、モノステアリン酸グリセリルの酢酸フェニル溶液を液滴とした水分散液を得る。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、モノステアリン酸グリセリルの酢酸フェニル溶液の芯物質液滴表面上にて尿素樹脂を重合させた平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２４を得た。【００５０】
マイクロカプセル２５の作成（界面重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．６重量部
水                                                    １６．８重量部
上記各成分を混合してマグネチックスターラーで１時間撹拌し、スチレン−マレイン酸樹脂水溶液を得た。
酢酸ヘキシル（エステル基を有する液体、沸点１７０℃）  １８．０重量部
ハロン１１０Ｈ（ケトン樹脂、本州化学（株）製）          ２．０重量部
コロネート  ＨＸＬＶ（カプセル膜剤、ポリイソシアネート、日本ポリウレタン工業（株）製）
７．６重量部
上記各成分をマグネチックスターラーで１時間溶解し、ケトン樹脂とポリイソシアネートとの酢酸ヘキシル溶液を得た。
上記スチレン−マレイン酸樹脂水溶液２５．４重量部に、ケトン樹脂とポリイソシアネートとの酢酸ヘキシル溶液２７．６重量部を添加し、ホモジナイザーにて２１５００ｒｐｍで１０分間撹拌し、ケトン樹脂とポリイソシアネートとの酢酸ヘキシル溶液を液滴とした水分散液を得た。
（硬化剤の調整）
ジエチレントリアミン（カプセル膜剤の硬化剤）０．３重量部と水２．２重量部を混合、マグネチックスターラーで攪拌して、ジエチレントリアミン水溶液を得た。
（マイクロカプセル化）
上記芯物質乳化液５３．０重量部とジエチレントリアミン水溶液２．５重量部を添加し、マグネチックスターラーで３時間撹拌して、ケトン樹脂とポリイソシアネートとの酢酸ヘキシル溶液の芯物質液滴表面上にてポリイソシアネートとジエチレントリアミンとの反応によるポリウレタンを重合させた平均粒径２．０μｍのマイクロカプセル分散液２５を得た。【００５１】
マイクロカプセル２６（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
酢酸フェニル（沸点１９５℃）                          １８．０重量部
Ｓｙｎｔｈｅｔｉｃ  ｒｅｓｉｎ  ＡＰ（ケトン樹脂（非晶質）、ヒュルス社製（独国））
２．０重量部
上記各成分をマグネチックスターラーで１時間溶解し、ケトン樹脂の酢酸フェニル溶液を得た。
上記スチレン−マレイン酸樹脂水溶液４０．０重量部に、ケトン樹脂の酢酸フェニル溶液２０．０重量部を添加し、ホモジナイザーにて１７５００ｒｐｍで１０分間撹拌し、ケトン樹脂の酢酸フェニル溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、ケトン樹脂の酢酸フェニル溶液の芯物質液滴表面上にて尿素樹脂を重合させた平均粒径１．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２６を得た。【００５２】
マイクロカプセル２７（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
ジイソノニルフタレート（エステル基を有する沸点４０３℃の液体）
１９．０重量部
ＮＩＫＫＯＬ  ＢＳ−２（エーテル基を有する固体（非晶質）、ポリオキシエチレンアルキルエーテル、日光ケミカルズ（株）製）
１．０重量部
上記各成分をマグネチックスターラーで１時間溶解し、ポリオキシエチレンアルキルエーテルのジイソノニルフタレート溶液を得た。
上記スチレン−マレイン酸樹脂水溶液４０．０重量部に、ポリオキシエチレンアルキルエーテルのジイソノニルフタレート溶液２０．０重量部を添加し、マグネチックスターラーで２０分間撹拌し、ポリオキシエチレンアルキルエーテルのジイソノニルフタレート溶液を液滴とした水分散液を得た。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部とを混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、ポリオキシエチレンアルキルエーテルのジイソノニルフタレート溶液の芯物質液滴表面上にて尿素樹脂を重合させた平均粒径９．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２７を得た。【００５３】
マイクロカプセル２８（ｉｎ  ｓｉｔｕ重合法）
（芯物質乳化液の作成）
Ｓｕｍｉｒｅｚ  Ｒｅｓｉｎ  ４０２Ｋ（スチレン−マレイン酸樹脂の３５％水溶液、田岡化学（株）製）
８．０重量部
水                                                    ３２．０重量部
上記各成分を混合してマグネチックスターラーで１時間撹拌し、スチレン−マレイン酸樹脂水溶液を得た。
上記スチレン−マレイン酸樹脂水溶液４０．０重量部に、４−ｔｅｒｔ−ブチルシクロヘキサノン（ケトン基を有する固体（結晶質）、融点５０℃）２０．０重量部を添加し、６０℃にてホモジナイザー６５００ｒｐｍで１０分間撹拌し、４−ｔｅｒｔ−ブチルシクロヘキサノンの水分散液を得る。
（カプセル膜剤の調整）
ベッカミン  Ｊ３００Ｓ（尿素樹脂プレポリマー、不揮発分７０％、ＤＩＣ（株）製）２２．５重量部とレソルシノール（尿素樹脂の架橋剤）２．０重量部と水１６．０重量部を混合、マグネチックスターラーで攪拌して、カプセル膜剤を得た。
（マイクロカプセル化）
上記芯物質乳化液６０重量部を酢酸でｐＨ４．２に調整し、上記カプセル膜剤４０．５重量部を添加し、液温６０℃にてマグネチックスターラーで３時間撹拌して、４−ｔｅｒｔ−ブチルシクロヘキサノンの芯物質液滴表面上にて尿素樹脂を重合させた平均粒径９．０μｍのマイクロカプセル分散液を得た。この分散液にＰＶＰ  Ｋ−１５（ポリビニルピロリドン、ＩＳＰジャパン（株）製）を１．０重量部溶解後、これを自然乾燥し、皮膜材質が尿素樹脂であるマイクロカプセル２８を得た。【００５４】
（ベースインキ組成物１）
Ｓ−２０５（黒色ロイコ染料、２’−アニリノ−６’−（Ｎ−エチル−Ｎ−イソペンチルアミノ）−３’−メチルスピロ〔フタリド−３，９’〔９Ｈ〕キサンテン〕、山田化学（株）製）
１８．８５重量部
タマノルＰＡ（顕色剤、フェノール樹脂、荒川化学工業（株）製）
１７．６５重量部
２，２−ビス（４−ヒドロキシフェニル）プロパン（顕色剤）
６．３６重量部
レソルシノール                                      １２．６１重量部
ベンジルアルコール（インキ液媒体）                  ３７．６５重量部
ＰＶＰ−Ｋ９０（ポリビニルピロリドン、ＩＳＰジャパン（株）製）
０．０５重量部
ＰＶＢ−４０００−１（ポリビニルブチラール、電気化学工業（株）製）
０．４８重量部
ＮＩＫＫＯＬ  ＭＧＯ（オレイン酸グリセリル、日光ケミカルズ（株）製）
６．３６重量部
上記各成分をマグネチックスターラーで５０℃にて１時間撹拌し、ベースインキを得た。【００５５】
（ベースインキ組成物２）
Ｓ−２０５（黒色ロイコ染料、２’−アニリノ−６’−（Ｎ−エチル−Ｎ−イソペンチルアミノ）−３’−メチルスピロ［フタリド−３，９’［９Ｈ］キサンテン］、山田化学（株）製）
４．００重量部
ベンジルアルコール                                  ４５．４０重量部
ＰＶＰ−Ｋ９０（ポリビニルピロリドン、ＩＳＰジャパン（株）製）
０．１０重量部
エスレックＢＭ−２（ポリビニルブチラール、積水化学工業（株）製）
０．５０重量部
没食子酸プロピル                                    １０．００重量部
２，２−ビス（４−ヒドロキシフェニル）プロパン        ３．００重量部
タマノル７５８（ノボラック型フェノール樹脂、荒川化学工業（株）製）
７．００重量部
上記各成分をマグネチックスターラーで５０℃にて１時間撹拌し、ベースインキ２を得た。【００５６】
実施例１
ベースインキ組成物１を８５重量部とマイクロカプセル１を１５重量部とをロールミルで分散し、黒色のインキ組成物を得た。【００５７】
実施例２
ベースインキ組成物１を８０重量部とマイクロカプセル２を２０重量部とをロールミルで分散し、黒色のインキ組成物を得た。【００５８】
実施例３
ベースインキ組成物１を８０重量部とマイクロカプセル３を２０重量部とをマグネチックスターラーで分散し、黒色のインキ組成物を得た。【００５９】
実施例４
ベースインキ組成物１を８０重量部とマイクロカプセル４を２０重量部とをマグネチックスターラーで分散し、黒色のインキ組成物を得た。【００６０】
実施例５
ベースインキ組成物１を８０重量部とマイクロカプセル５を２０重量部とをマグネチックスターラーで分散し、黒色のインキ組成物を得た。【００６１】
実施例６
ベースインキ組成物１を８５重量部とマイクロカプセル６を１５重量部とをマグネチックスターラーで分散し、黒色のインキ組成物を得た。【００６２】
実施例７
ベースインキ組成物１を８０重量部とマイクロカプセル７を２０重量部とをマグネチックスターラーで分散し、黒色のインキ組成物を得た。【００６３】
実施例８
ベースインキ組成物１を７５重量部とマイクロカプセル８を２５重量部とをマグネチックスターラーで分散し、黒色のインキ組成物を得た。【００６４】
実施例９
ベースインキ組成物１を７０重量部とマイクロカプセル９を３０重量部とをマグネチックスターラーで分散し、黒色のインキ組成物を得た。【００６５】
実施例１０
ベースインキ組成物１を８５重量部とマイクロカプセル１０を１５重量部とをマグネチックスターラーで分散し、黒色のインキ組成物を得た。【００６６】
実施例１１
ベースインキ組成物１を８５重量部とマイクロカプセル１１を１５重量部とをロールミルで分散し、黒色のインキ組成物を得た。【００６７】
実施例１２
ベースインキ組成物１を８０重量部とマイクロカプセル１２を２０重量部とをマグネチックスターラーで分散し、黒色のインキ組成物を得た。【００６８】
実施例１３
ベースインキ組成物１を８０重量部とマイクロカプセル１３を２０重量部とをマグネチックスターラーで分散し、黒色のインキ組成物を得た。【００６９】
実施例１４
ベースインキ組成物１を８０重量部とマイクロカプセル１４を２０重量部とをマグネチックスターラーで分散し、黒色のインキ組成物を得た。【００７０】
実施例１５
ベースインキ組成物１を８０重量部とマイクロカプセル１５を２０重量部とをマグネチックスターラーで分散し、黒色のインキ組成物を得た。【００７１】
実施例１６
ベースインキ組成物１を８０重量部とマイクロカプセル１６を２０重量部とをマグネチックスターラーで分散し、黒色のインキ組成物を得た。【００７２】
実施例１７
ベースインキ組成物１を８０重量部とマイクロカプセル１７を２０重量部とをマグネチックスターラーで分散し、黒色のインキ組成物を得た。【００７３】
実施例１８
ベースインキ組成物１を８０重量部とマイクロカプセル１８を２０重量部とをマグネチックスターラーで分散し、黒色のインキ組成物を得た。【００７４】
実施例１９
ベースインキ組成物１を８０重量部とマイクロカプセル１９を２０重量部とをマグネチックスターラーで分散し、黒色のインキ組成物を得た。【００７５】
実施例２０
ベースインキ組成物１を８５重量部とマイクロカプセル２０を１５重量部とをロールミルで分散し、黒色のインキ組成物を得た。【００７６】
実施例２１
ベースインキ組成物１を８５重量部とマイクロカプセル２１を１５重量部とをマグネチックスターラーで分散し、黒色のインキ組成物を得た。【００７７】
実施例２２
ベースインキ組成物２を７０重量部とマイクロカプセル２２を３０重量部とをマグネチックスターラーで分散し、黒色のインキ組成物を得た。【００７８】
実施例２３
ベースインキ組成物２を７０重量部とマイクロカプセル２３を３０重量部とをマグネチックスターラーで分散し、黒色のインキ組成物を得た。【００７９】
実施例２４
ベースインキ組成物２を７０重量部とマイクロカプセル２４を３０重量部とをマグネチックスターラーで分散し、黒色のインキ組成物を得た。【００８０】
実施例２５
（ロイコ染料−顕色剤の顔料１）
Ｓ−２０５（黒色ロイコ染料、２’−アニリノ−６’−（Ｎ−エチル−Ｎ−イソペンチルアミノ）−３’−メチルスピロ〔フタリド−３，９’〔９Ｈ〕キサンテン〕、山田化学（株）製）
１５重量部
２，２−ビス（４−ヒドロキシフェニル）プロパン（顕色剤）
４５重量部
アセトン                                                  ４０重量部
上記各成分をマグネチックスターラーで１時間撹拌後、室温３日放置しアセトンを蒸発させる。その後乳鉢で粉砕しロイコ染料−顕色剤の顔料１を得た。
（インキ化）
ロイコ染料−顕色剤の顔料１                            ２０．０重量部
水                                                    ２１．５重量部
エチレングリコール                                    １０．０重量部
マイクロカプセル分散液２５                            ４０．０重量部
ケルザンＡＲ６％水溶液（キサンタンガム、三晶（株）製）  ７．０重量部
デモールＥＰ（ポリカルボン酸型高分子界面活性剤、花王（株）製）
１．５重量部
マイクロカプセル分散液２５、ケルザンＡＲ６％水溶液を除く上記各成分をボールミルで２４時間分散処理した後、マイクロカプセル分散液２５を添加し更に１時間分散処理した。その後ケルザンＡＲ６％水溶液を添加し、マグネチックスターラーで３時間撹拌し黒色のインキ組成物を得た。【００８１】
実施例２６
（ロイコ染料−顕色剤の顔料２）
Ｓ−２０５（黒色ロイコ染料、２’−アニリノ−６’−（Ｎ−エチル−Ｎ−イソペンチルアミノ）−３’−メチルスピロ〔フタリド−３，９’〔９Ｈ〕キサンテン〕、山田化学（株）製）
４．０重量部
ミズカエース＃４００（顕色剤、酸性白土、水澤化学工業（株）製）
１２．０重量部
アセトン                                              ３０．０重量部
上記各成分をボールミルで２４時間処理後、アセトンを蒸発させて発色した黒色顔料を得た。
（インキ化）
ロイコ染料−顕色剤の顔料２                            １６．０重量部
ベンジルアルコール                                    ４８．４重量部
ＰＶＰ−Ｋ９０（ポリビニルピロリドン、ＩＳＰジャパン（株）製）
０．１重量部
エスレックＢＭ−２（ポリビニルブチラール、積水化学工業（株）製）
０．５重量部
ＹＳポリスターＳ１４５（テルペンフェノール、ヤスハラケミカル（株）製）
７．０重量部
上記各成分をマグネチックスターラーで７０℃、１時間撹拌後、マイクロカプセル２６を３０重量部加えホモジナイザーで３０分間攪拌し、５Ａ濾紙を用いて加圧濾過を行い黒色の油性インキ組成物を得た。【００８２】
実施例２７
ベースインキ組成物１を８０重量部とマイクロカプセル２７を２０重量部とをマグネチックスターラーで分散し、黒色のインキ組成物を得た。【００８３】
比較例１
熱変色性マイクロカプセル顔料（界面重合法）
（芯物質乳化液の作成）
２−（２−クロロアニリノ）−６−ジ−ｎ−ブチルアミノフルオラン（黒色ロイコ染料）
４．５重量部
１，１−ビス（４’−ヒドロキシフェニル）ｎ−デカン（顕色剤）
４．５重量部
１，１−ビス（４’−ヒドロキシフェニル）ヘキサフルオロプロパン（顕色剤）
７．５重量部
カプリン酸４−ベンジルオキシフェニルエチル（消色剤）  ５０．０重量部
上記各成分をマグネチックスターラーで５０℃１時間撹拌し、熱変色性化合物１を得た。
熱変色性化合物１                                      ５６．５重量部
コロネートＨＸ（ポリイソシアネート、日本ポリウレタン工業（株）製）
３０．０重量部
酢酸イソブチル                                        ４０．０重量部
上記各成分をマグネチックスターラーで１時間撹拌し、熱変色性化合物とポリイソシアネートの酢酸イソブチル溶液を得た。
水                                                    ９２．０重量部
ＰＶＡ２０５（ポリビニルアルコール、クラレ（株）製）    ８．０重量部
上記各成分を混合してマグネチックスターラーで１時間撹拌し、ポリビニルアルコール水溶液を得た。
ポリビニルアルコール水溶液６６．５重量部に、熱変色性化合物とポリイソシアネートの酢酸イソブチル溶液７０．０重量部を添加し、ホモジナイザーにて１３５００ｒｐｍで２０分間撹拌し、熱変色性化合物とポリイソシアネートの酢酸イソブチル溶液を液滴とした水分散液を得た。
（硬化剤の調整）
ジエチレントリアミン（カプセル膜剤の硬化剤）３．０重量部と水２７．０重量部を混合、マグネチックスターラーで攪拌して、ジエチルトリアミン水溶液を得た。
（マイクロカプセル化）
上記芯物質乳化液１３６．５重量部とジエチレントリアミン水溶液３０．０重量部を添加し、マグネチックスターラーで３時間撹拌して、変色性化合物とポリイソシアネートの酢酸イソブチル溶液の芯物質液滴表面上にてポリイソシアネートとジエチレントリアミンとの反応によるポリウレタンを重合させた平均粒径３．０μｍマイクロカプセル分散液を得た。
（インキ化）
マイクロカプセル分散液                              ２５．７０重量部
サクシノグルカン（剪断減粘性付与剤、三晶（株）製）    ０．２０重量部
尿素                                                  ５．５０重量部
グリセリン                                            ７．５０重量部
ノプコＳＷ−ＷＥＴ−３６６（非イオン系界面活性剤、サンノプコ（株）製）
０．０３重量部
ＦＳアンチフォーム０１３Ａ（シリコーン消泡剤、東レ・ダウコーニング（株）製）
０．１５重量部
プロクセルＸＬ−２（ベンゾイソチアゾリン−３−オン、ＩＣＩジャパン（株）製）
０．１０重量部
プライサーフＡ２１２Ｃ（ポリオキシアルキレンアルキルエーテルリン酸塩、第一工業製薬（株）製）
０．５０重量部
トリエタノールアミン                                  ０．５０重量部
水                                                  ５９．８２重量部
サクシノグルカンを除く上記各成分をマグネチックスターラーで分散後、サクシノグルカンを添加しマグネチックスターラーで２時間撹拌する。その後、−２０℃に２４時間放置し黒色のインキ組成物を得た。【００８４】
比較例２
比較例１の熱変色性化合物１を下記熱変色性化合物２にした他は、比較例１と同様に成し、黒色インキ組成物を得た。
（熱変色性化合物２）
２−（２−クロロアニリノ）−６−ジ−ｎ−ブチルアミノフルオラン（黒色ロイコ染料）
６．８重量部
１，１−ビス（４’−ヒドロキシフェニル）ｎ−デカン（顕色剤）
６．８重量部
１，１−ビス（４’−ヒドロキシフェニル）ヘキサフルオロプロパン（顕色剤）
１１．３重量部
カプリン酸４−ベンジルオキシフェニルエチル（消色剤）  ４１．６重量部
上記各成分をマグネチックスターラーで５０℃１時間撹拌し、熱変色性化合物２を得た。【００８５】
比較例３
比較例１の熱変色性化合物１を下記熱変色性化合物３にした他は、比較例１と同様に成し、黒色インキ組成物を得た。
（熱変色性化合物３）
２−（２−クロロアニリノ）−６−ジ−ｎ−ブチルアミノフルオラン（黒色ロイコ染料）
９．０重量部
１，１−ビス（４’−ヒドロキシフェニル）ｎ−デカン（顕色剤）
９．０重量部
１，１−ビス（４’−ヒドロキシフェニル）ヘキサフルオロプロパン（顕色剤）
１５．０重量部
カプリン酸４−ベンジルオキシフェニルエチル（消色剤）  ３３．５重量部
上記各成分をマグネチックスターラーで５０℃１時間撹拌し、熱変色性化合物３を得た。【００８６】
比較例４
ベースインキ組成物１を８０重量部とマイクロカプセル２８を２０重量部とをマグネチックスターラーで分散し、黒色のインキ組成物を得た。【００８７】
これら各実施例、比較例のインキ組成物について、次の各試験を行った。結果は表１に示す。
筆跡濃度測定
実施例、比較例で得られたインキ組成物を筆記具（ぺんてる（株）製の水性ゲルボールペンＢＬＮ２５（ボール径０．５ｍｍ）、製品名：エナージェル）に充填し、上質紙（ＪＩＳ  Ｐ３２０１筆記用紙Ａ）に５ｃｍの直線を１．５ｃｍの幅内に並列して直線と直線の間が隙間なく筆記し、カラーコンピューターでＹ値を測定した。【００８８】
消去性試験
上記、筆記濃度測定で使用した各検体に対し、筆記面を、ぺんてるローリーＢＰＣ４７Ａ後端の頭冠部で荷重２ｋｇ、角度９０°で１０往復させて擦過し、直後（１分以内）に当該擦過部分をカラーコンピューターでＹを測定した。尚、上質紙のＹ値は８３．４％だった。【００８９】
消色維持状態確認試験
上記消去性試験を行った各検体について、消去性試験後２４時間経過した後の擦過部分をカラーコンピューターでＹを測定した。【００９０】
【表１】
0006024667.tif 000002
【００９１】
【表２】
0006024667.tif 000003
【００９２】
実施例１〜２７のインキ組成物は、感熱消去性マイクロカプセルを使用した比較例１と比べ、筆跡濃度が高く良好なものである。
実施例２〜２７のインキ組成物は、蒸発しにくい沸点２５０℃以上の物質、又はエステル基、ケトン基、エーテル基、脂肪族水酸基を有する固体を使用しているので消色してから２４時間後の筆跡は、再発色が抑えられる。
また、エステル基、ケトン基、エーテル基、脂肪族水酸基を有する固体が非晶質である実施例４〜５、７，９〜２７は再発色防止効果がアップしている。
マイクロカプセルの平均粒径１〜１０μｍである実施例６，８，１２〜２７はマイクロカプセルが壊れやすく消色効果が高い。また、ボールペン形態で吐出時マイクロカプセルは壊れにくく、筆跡濃度の低下もない。【００９３】
本発明を詳細にまた特定の実施態様を参照して説明したが、本発明の精神と範囲を逸脱することなく様々な変更や修正を加えることができることは当業者にとって明らかである。
本出願は、２０１１年１０月３１日出願の日本国特許出願（特願２０１１−２３９８２７）、２０１２年８月２９日出願の日本国特許出願（特願２０１２−１８９３２２）及び２０１２年９月２８日出願の日本国特許出願（特願２０１２−２１７１９２）に基づくものであり、その内容はここに参照として取り込まれる。
【産業上の利用可能性】
【００９４】
本発明のインキ組成物は、これにより筆記した筆跡が十分濃く、また該筆跡を擦過により消去可能であり、またその消去した筆跡の再発色もなく、ボールペン等にインキ等に使用することができる。